(57)【特許請求の範囲】
【請求項１】
フロン系ガスを用いたドライエッチングに用いる熱反応型レジスト材料であって、主要フッ化物の沸点が２００℃以上である元素を少なくとも１種類含む、分解性酸化物材料、分解性窒化物材料、分解性炭化物材料、分解性炭酸化物材料、分解性硫化物材料、分解性セレン化物材料のいずれかを含有し、
前記分解性酸化物材料が含有する分解性酸化物が、Ａｇ、Ａｕ、Ｐｄを除くＩＩ、Ｖ、ＶＩ、ＶＩＩ、ＶＩＩＩ、ＩＸ、ＸＩ、ＸＩＩ、ＸＩＶ族から選ばれた元素の酸化物であり、
前記分解性窒化物材料が含有する分解性窒化物が、Ａｇ、Ａｕを除くＩＩ、ＶＩ、ＶＩＩＩ、ＸＩ、ＸＩＩ族から選ばれた元素の窒化物であり、
前記分解性炭化物材料が含有する分解性炭化物、前記分解性炭酸化物材料が含有する分解性炭酸化物、前記分解性硫化物材料が含有する分解性硫化物、前記分解性セレン化物材料が含有する分解性セレン化物が、ＩＩ〜ＩＸ族及びＸＩ〜ＸＶ族から選ばれた元素の炭化物、炭酸化物、硫化物、セレン化物から選ばれた化合物を含有する
ことを特徴とする熱反応型レジスト材料（ただし、ＺｎＳ、ＣａＳ、ＢａＳを含有するもの、及び、ＺｎＳｅ、ＢａＳｅを含有するものを除く）。
【請求項２】
レーザーのスポット径内において、熱反応する領域、及び熱反応しない領域の双方を有することを特徴とする請求項１に記載の熱反応型レジスト材料。
【請求項３】
分解によりパターン形成可能であることを特徴とする請求項１または請求項２に記載の熱反応型レジスト材料。
【請求項４】
前記分解性酸化物がＣｕＯ、Ｃｏ３Ｏ４、ＭｎＯ２、Ｍｎ２Ｏ３、ＣｒＯ３、Ｃｒ５Ｏ１２、ＰｂＯ２、Ｐｂ３Ｏ４、ＴａＯ２、Ｒｈ２Ｏ３、ＲｕＯ２、ＭｇＯ２、ＣａＯ２、ＢａＯ２、ＺｎＯ２、前記分解性炭化物がＮｄＣ２、Ａｌ４Ｃ３、前記分解性炭酸化物が、ＭｇＣＯ３、ＣａＣＯ３、ＳｒＣＯ３、ＢａＣＯ３、ＺｎＣＯ３、ＣｄＣＯ３、Ａｇ２ＣＯ３、ＰｂＣＯ３、ＮｉＣＯ３、前記分解性窒化物がＺｎ３Ｎ２、ＣｒＮ、Ｃｕ３Ｎ、Ｆｅ２Ｎ、Ｍｇ３Ｎ２、前記分解性硫化物がＣｕＳ、Ｎｉ３Ｓ４、ＦｅＳ、ＦｅＳ２、Ｆｅ２Ｓ３、ＳｎＳ２、ＨｆＳ２、ＴｉＳ２、Ｒｈ２Ｓ３、ＲｕＳ２、Ｂｉ２Ｓ３、Ｃｒ２Ｓ３、ＧａＳ、ＢａＳ３、ＭｎＳ２、Ｎｄ２Ｓ３、前記分解性セレン化物がＣｕＳｅ、Ｂｉ２Ｓｅ３、ＦｅＳｅ、ＧａＳｅ、のいずれかであることを特徴とする請求項１から請求項３のいずれかに記載の熱反応型レジスト材料。
【請求項５】
前記分解性酸化物がＣｕＯ、Ｃｏ３Ｏ４、ＭｎＯ２、Ｍｎ２Ｏ３、ＣｒＯ３、Ｃｒ５Ｏ１２、ＰｂＯ２、Ｐｂ３Ｏ４、ＭｇＯ２、ＣａＯ２、ＢａＯ２、ＺｎＯ２、前記分解性炭酸物がＭｇＣＯ３、ＣａＣＯ３、ＳｒＣＯ３、ＢａＣＯ３、前記分解性硫化物がＣｕＳ、ＦｅＳ２、ＳｎＳ２、ＨｆＳ２、前記分解性セレン化物がＣｕＳｅのいずれかであることを特徴とする請求項４に記載の熱反応型レジスト材料。
【請求項６】
前記分解性酸化物がＣｕＯ、Ｃｏ３Ｏ４、ＭｎＯ２、Ｍｎ２Ｏ３、ＣｒＯ３、Ｐｂ３Ｏ４、ＢａＯ２、ＣａＣＯ３、前記分解性硫化物がＦｅＳ２、ＳｎＳ２、前記分解性セレン化物がＣｕＳｅ、のいずれかであることを特徴とする請求項５に記載の熱反応型レジスト材料。
【請求項７】
さらにＡｌ、Ｓｉ、Ｔｉ、Ｖ、Ｃｒ、Ｍｎ、Ｆｅ、Ｃｏ、Ｎｉ、Ｃｕ、Ｍｏ、Ｚｒ、Ｚｎ、Ｇａ、Ｒｕ、Ｐｄ、Ａｇ、Ｃｄ、Ｈｆ、Ｔａ、Ｗ、Ｐｔ、Ａｕ、Ｃ及びＢからなる群より選ばれた少なくとも１つの元素が含有されていることを特徴とする請求項１から請求項６のいずれかに記載の熱反応型レジスト材料。
【請求項８】
前記熱反応型レジスト材料が、Ｍｎ２Ｏ３、ＣｕＯ、Ｃｏ３Ｏ４、Ｐｂ３Ｏ４、ＢａＯ２、ＣａＣＯ３、ＦｅＳ２、ＳｎＳ２のいずれかであることを特徴とする請求項１から請求項６のいずれかに記載の熱反応型レジスト材料。
【請求項９】
基材上に配されたエッチング層と、前記エッチング層上に設けられ、請求項１から請求項８のいずれかに記載の熱反応型レジスト材料を主に含有する熱反応型レジスト層とを備え、前記エッチング層を構成するエッチング材料が、主要フッ化物の沸点が２５０℃以下である元素を少なくとも１種類以上含み、且つ、前記熱反応型レジスト材料を構成する主たる元素の主要フッ化物の沸点が、前記エッチング材料を構成する主たる元素の主要フッ化物の沸点より高いことを特徴とする熱リソグラフィ用積層体。
【請求項１０】
前記エッチング材料が、Ｔａ、Ｍｏ、Ｗ、Ｃ、Ｓｉ、Ｇｅ、Ｔｅ、及びＰ並びにそれら２種類以上の複合物、並びにそれらの酸化物、窒化物、硫化物、及び炭酸化物からなる群より選ばれた材料であることを特徴とする請求項９に記載の熱リソグラフィ用積層体。
【請求項１１】
前記エッチング材料が、Ｔａ、Ｓｉ、Ｇｅ、及びＰ並びにそれらの酸化物、窒化物、硫化物、及び炭酸化物並びにＭｏ、Ｗのシリサイドからなる群より選ばれた材料であることを特徴とする請求項９に記載の熱リソグラフィ用積層体。
【請求項１２】
前記エッチング材料が、Ｔａ、Ｓｉ、Ｇｅ、及びＰ並びにそれらの酸化物、窒化物からなる群より選ばれた材料であることを特徴とする請求項９に記載の熱リソグラフィ用積層体。
【請求項１３】
前記エッチング材料が、ＳｉＯ２、Ｓｉ、及びＳｉ３Ｎ４からなる群から選ばれた材料であることを特徴とする請求項９に記載の熱リソグラフィ用積層体。
【請求項１４】
基材上に、請求項９から請求項１３のいずれかに記載の熱リソグラフィ用積層体で用いられたエッチング材料からなるエッチング層を配置し、さらに前記エッチング層上に、請求項１から請求項８のいずれかに記載の熱反応型レジスト材料からなるレジスト層を積層して積層膜を形成する工程（１）と、
前記積層膜の熱反応型レジスト層を、露光した後、現像する工程（２）と、
引き続き、前記熱反応型レジスト層をマスクとして、フロン系ガスで前記エッチング層をドライエッチングする工程（３）と、
前記熱反応型レジストを除去して、モールドを製造する工程（４）と、
を含むことを特徴とするモールドの製造方法。
【請求項１５】
前記工程（１）における積層が、スパッタリング法、蒸着法又はＣＶＤ法を用いて行なわれることを特徴とする請求項１４に記載のモールドの製造方法。
【請求項１６】
前記基材が平板形状であることを特徴とする請求項１４または請求項１５に記載のモールドの製造方法。
【請求項１７】
前記基材がスリーブ形状であることを特徴とする請求項１４または請求項１５に記載のモールドの製造方法。
【請求項１８】
前記工程（２）における露光が半導体レーザーで行われることを特徴とする請求項１４から請求項１７のいずれかに記載のモールドの製造方法。
【発明の詳細な説明】
【技術分野】
【０００１】
本発明は、フロン系ガスを用いたドライエッチング処理に対して高い耐性を持つ熱反応型レジスト材料、それを用いた熱リソグラフィ用積層体及びそれらを用いたモールドの製造方法に関する。
【背景技術】
【０００２】
近年、半導体、光学・磁気記録等の分野において高密度化、高集積化等の要求が高まるにつれ、数百〜数十ｎｍ程度以下の微細パターン加工技術が必須となっている。そこで、これら微細パターン加工を実現するためにマスク・ステッパー、露光、レジスト材料等の各工程の要素技術が盛んに研究されている。
【０００３】
例えば、マスク・ステッパーの工程においては、位相シフトマスクと呼ばれる特殊なマスクを用い、光に位相差を与え、干渉の効果により微細パターン加工精度を高める技術や、ステッパー用レンズとウエハーとの間に液体を充填し、レンズを通過した光を大きく屈折させることにより、微細パターン加工を可能にする液浸技術などが検討されている。しかしながら、前者ではマスク開発に莫大なコストが必要なことや、後者では高価な装置が必要になることなど製造コストの削減は非常に困難である。
【０００４】
一方、レジスト材料においても多くの検討が進められている。現在、最も一般的なレジスト材料は、紫外光、電子線、Ｘ線などの露光光源に反応する光反応型有機レジスト（以下、フォトレジストともいう。）である（以下、特許文献１、非特許文献１を参照のこと）。
【０００５】
露光に用いられるレーザー光において、通常レンズで絞り込まれたレーザー光の強度は、図８に示すようなガウス分布形状を示す。このときスポット径は１／ｅ２で定義される。一般的にフォトレジストの反応は、Ｅ＝ｈν（Ｅ：エネルギー、ｈ：プランク定数、ν：波長）で表されるエネルギーを吸収することよって反応が開始される。したがって、その反応は、光の強度には強く依存せず、むしろ光の波長に依存するため、光の照射された部分（露光部分）は、ほぼ全て反応が生じることになる。このため、フォトレジストを使った場合は、スポット径に対して忠実に露光されることになる。
【０００６】
光反応型有機レジストを用いる方法は、数百ｎｍ程度の微細なパターンを形成するには非常に有効な方法ではあるが、光反応を用いたフォトレジストを用いるため、さらに微細なパターンを形成するには、原理的に必要とされるパターンより小さなスポットで露光する必要がある。したがって、露光光源として波長が短いＫｒＦやＡｒＦレーザー等を使用せざるを得ない。しかしながら、これらの光源装置は非常に大型でかつ高価なため、製造コスト削減の観点からは不向きである。また、電子線、Ｘ線等の露光光源を用いる場合は、露光雰囲気を真空状態にする必要があるため、真空チェンバーを使用する必要があるため、コストや大型化の観点からかなりの制限がある。
【０００７】
一方、図８で示すような分布を持つレーザー光を物体に照射すると、物体の温度もレーザー光の強度分布と同じガウス分布を示す（図９参照）。このときある温度以上で反応するレジストである熱反応型レジストを使うと、図９に示すように、所定温度以上になった部分のみ反応が進むため、スポット径より小さな範囲を露光することが可能となる。すなわち、露光光源を短波長化することなく、スポット径よりも微細なパターンを形成することが可能となるので、熱反応型レジストを使うことにより、露光光源波長の影響を小さくすることができる。
【０００８】
光記録の分野においては、ＷＯｘ、ＭｏＯｘその他カルコゲナイドガラス（Ａｇ−Ａｓ−Ｓ系）などを熱反応型レジストとして用い、半導体レーザーや４７６ｎｍレーザーで露光して微細パターンを形成する技術が報告されている（以下、特許文献２、非特許文献２を参照のこと）。これら光記録分野で用いられる光ディスクは、レジスト材料が塗布されたディスクにレーザーを照射して、ディスク表面に設けられた微細な凹凸に記録された情報を読み取るメディアの総称であり、トラックピッチと呼ばれる記録単位の間隔が狭いほど、記録密度が向上し、面積ごとに記録できるデータ容量が増加する。そのため、記録密度を向上させるためにレジスト材料による微細な凹凸パターンの加工技術の研究が行われている。しかしながら、これらの熱反応型レジストを用いた研究は、膜面方向にパターンのピッチを狭める（情報の記録密度向上）要望に対応したもので、膜厚方向へ深く溝を形成する要望がなかった。一方、近年溝深さの深いパターン形状を用いるアプリケーションの要望が他分野で増えてきている。膜厚方向の溝の深さは、熱反応型レジストの膜の厚さがそのまま深さ方向の溝の深さになるため、深く溝を形成するためには、熱反応型レジストを厚くする必要がある。しかしながら、膜厚が厚くなることにより、露光による膜厚方向への均一性が失われてしまい、結果として、深さ方向だけでなく、膜面方向の微細パターンの加工精度も低下してしまうという問題があった。
【０００９】
そこで、これらの熱反応型レジスト膜の下に形成したい溝深さ分の厚みの膜（以下、エッチング層ともいう。）を予め成膜しておき、露光・現像しパターン形状を付与された熱反応型レジストをマスクとして、下層の膜に深い溝を形成する手法が考えられる。通常、深さ方向に均一にエッチングするためにはドライエッチングによる加工が用いられる。例えば、エッチング層にＳｉＯ２を使用するとフロン系ガスでドライエッチングすることが可能である。ドライエッチングにより加工する場合、マスクとなるレジスト材料には微細パターン加工ができること以外にフロン系ガスのドライエッチングに耐性があることが求められる。上記したように、これまでに、光記録の分野で研究が進められてきた熱反応型レジスト材料を転用した例としてＷＯｘ、ＭｏＯｘが報告されている。これらの熱反応型レジストは、フロン系ガスでドライエッチングした場合、開示されているＷＯｘでは、ＳｉＯ２のエッチング耐性の３倍未満（ＳｉＯ２のエッチング速度をＷＯｘのエッチング速度で除した値）に過ぎず、深い溝を形成するためのマスク材料としては、不十分なものである（以下、非特許文献３を参照のこと）。
【００１０】
一方、比較的高いドライエッチング耐性を有するＡｇ、Ｃｕ及びそれらの化合物や、ドライエッチング耐性を有する酸化物（公開されている材料の内一部の材料に限る）を熱反応型レジストとして用いて、下層にエッチング層を積層した積層体材料が開示されている（以下、特許文献３、特許文献４を参照のこと）。前者は、紫外線を用いてレジスト材料を昇華させることでパターンを形成し、その後ドライエッチングを実施することで深い溝を形成するとしている。しかしながら、実施例で開示されている積層体Ａｇ(レジスト層)／Ａｓ３Ｓ２(エッチング層)においては、Ａｓ３Ｓ２が加熱により先に昇華してしまい、目的としているプロセスを達成するには至っていない。一方後者は、酸化物材料に、熱・光・ガス反応等で凝集・核形成・分解作用を誘起し、海島パターン形成し、その後ドライエッチングを実施することで深い溝を形成している。しかしながら、ランダムな海島構造しか形成することができず、均一な凹凸やライン形状の微細パターンなどの、パターンサイズの制御が困難であった。
【先行技術文献】
【特許文献】
【００１１】
【特許文献１】特開２００７−１４４９９５号公報
【特許文献２】特開２００７−３１５９８８号公報
【特許文献３】特開昭６０−９８５３５号公報
【特許文献４】特開２００８−１６８６１０号公報
【非特許文献】
【００１２】
【非特許文献１】（株）情報機構  発刊  「最新レジスト材料」  Ｐ.５９−Ｐ.７６
【非特許文献２】ＳＰＩＥ  Ｖｏｌ.３４２４  （１９９８）  Ｐ.２０
【非特許文献３】Ｔｈｅ  １９ｔh  Ｓｙｍｐｏｓｉｕｍ  ｏｎ  Ｐｈａｓｅ  Ｃｈａｎｇｅ  Ｏｐｔｉｃａｌ  Ｉｎｆｏｒｍａｔｉｏｎ  Ｓｔｏｒａｇｅ  （２００７）  Ｐ．７７
【非特許文献４】（株）情報機構  発刊  「ナノインプリント応用実例集」Ｐ.６１１−Ｐ.６１２
【発明の概要】
【発明が解決しようとする課題】
【００１３】
本発明は、かかる点に鑑みてなされたものであり、溝深さが深いパターンを形成するためのフロン系ガスのドライエッチングに対して高い耐性をもつ熱反応型レジスト材料、それを用いた熱リソグラフィ用積層体及びそれらを用いたモールドの製造方法を提供することを目的とする。
【課題を解決するための手段】
【００１４】
本発明者らは、かかる課題を解決すべき鋭意検討し実験を重ねた結果、主要フッ化物の沸点が２００℃以上のものから選択された元素を含むレジスト材料は、フロン系ガスのドライエッチングに対して高い耐性をもつ熱反応型レジスト材料が得られることを、発見し、本発明を完成するに至った。本発明は、具体的には、以下のとおりである。
【００１５】
本発明の熱反応型レジスト材料は、フロン系ガスを用いたドライエッチングに用いる熱反応型レジスト材料であって、主要フッ化物の沸点が２００℃以上である元素を少なくとも１種類含む、分解性酸化物材料、分解性窒化物材料、分解性炭化物材料、分解性炭酸化物材料、分解性硫化物材料、分解性セレン化物材料のいずれかを含有し、前記分解性酸化物材料が含有する分解性酸化物が、Ａｇ、Ａｕ、Ｐｄを除くＩＩ、Ｖ、ＶＩ、ＶＩＩ、ＶＩＩＩ、ＩＸ、ＸＩ、ＸＩＩ、ＸＩＶ族から選ばれた元素の酸化物であり、前記分解性窒化物材料が含有する分解性窒化物が、Ａｇ、Ａｕを除くＩＩ、ＶＩ、ＶＩＩＩ、ＸＩ、ＸＩＩ族から選ばれた元素の窒化物であり、前記分解性炭化物材料が含有する分解性炭化物、前記分解性炭酸化物材料が含有する分解性炭酸化物、前記分解性硫化物材料が含有する分解性硫化物、前記分解性セレン化物材料が含有する分解性セレン化物が、ＩＩ〜ＩＸ族及びＸＩ〜ＸＶ族から選ばれた元素の炭化物、炭酸化物、硫化物、セレン化物から選ばれた化合物を含有することを特徴とする（ただし、ＺｎＳ、ＣａＳ、ＢａＳを含有するもの、及び、ＺｎＳｅ、ＢａＳｅを含有するものを除く）。
【００１６】
本発明の熱反応型レジスト材料においては、レーザーのスポット径内において、熱反応する領域、及び熱反応しない領域の双方を有することが好ましい。
【００１７】
本発明の熱反応型レジスト材料においては、分解によりパターン形成可能であることが好ましい。
【００１９】
本発明の熱反応型レジスト材料においては、前記分解性酸化物がＣｕＯ、Ｃｏ３Ｏ４、ＭｎＯ２、Ｍｎ２Ｏ３、ＣｒＯ３、Ｃｒ５Ｏ１２、ＰｂＯ２、Ｐｂ３Ｏ４、ＴａＯ２、Ｒｈ２Ｏ３、ＲｕＯ２、ＭｇＯ２、ＣａＯ２、ＢａＯ２、ＺｎＯ２、前記分解性炭化物がＮｄＣ２、Ａｌ４Ｃ３、前記分解性炭酸化物が、ＭｇＣＯ３、ＣａＣＯ３、ＳｒＣＯ３、ＢａＣＯ３、ＺｎＣＯ３、ＣｄＣＯ３、Ａｇ２ＣＯ３、ＰｂＣＯ３、ＮｉＣＯ３、前記分解性窒化物がＺｎ３Ｎ２、ＣｒＮ、Ｃｕ３Ｎ、Ｆｅ２Ｎ、Ｍｇ３Ｎ２、前記分解性硫化物がＣｕＳ、Ｎｉ３Ｓ４、ＦｅＳ、ＦｅＳ２、Ｆｅ２Ｓ３、ＳｎＳ２、ＨｆＳ２、ＴｉＳ２、Ｒｈ２Ｓ３、ＲｕＳ２、Ｂｉ２Ｓ３、Ｃｒ２Ｓ３、ＧａＳ、ＢａＳ３、ＭｎＳ２、Ｎｄ２Ｓ３、前記分解性セレン化物がＣｕＳｅ、Ｂｉ２Ｓｅ３、ＦｅＳｅ、ＧａＳｅ、のいずれかであることが好ましい。
【００２０】
本発明の熱反応型レジスト材料においては、前記分解性酸化物がＣｕＯ、Ｃｏ３Ｏ４、ＭｎＯ２、Ｍｎ２Ｏ３、ＣｒＯ３、Ｃｒ５Ｏ１２、ＰｂＯ２、Ｐｂ３Ｏ４、ＭｇＯ２、ＣａＯ２、ＢａＯ２、ＺｎＯ２、前記分解性炭酸物がＭｇＣＯ３、ＣａＣＯ３、ＳｒＣＯ３、ＢａＣＯ３、前記分解性硫化物がＣｕＳ、ＦｅＳ２、ＳｎＳ２、ＨｆＳ２、前記分解性セレン化物がＣｕＳｅのいずれかであることが好ましい。
【００２１】
本発明の熱反応型レジスト材料においては、前記分解性酸化物がＣｕＯ、Ｃｏ３Ｏ４、ＭｎＯ２、Ｍｎ２Ｏ３、ＣｒＯ３、Ｐｂ３Ｏ４、ＢａＯ２、ＣａＣＯ３、前記分解性硫化物がＦｅＳ２、ＳｎＳ２、前記分解性セレン化物がＣｕＳｅ、のいずれかであることが好ましい。
【００２２】
本発明の熱反応型レジスト材料においては、さらにＡｌ、Ｓｉ、Ｔｉ、Ｖ、Ｃｒ、Ｍｎ、Ｆｅ、Ｃｏ、Ｎｉ、Ｃｕ、Ｍｏ、Ｚｒ、Ｚｎ、Ｇａ、Ｒｕ、Ｐｄ、Ａｇ、Ｃｄ、Ｈｆ、Ｔａ、Ｗ、Ｐｔ、Ａｕ、Ｃ及びＢからなる群より選ばれた少なくとも１つの元素が含有されていることが好ましい。
【００２３】
本発明の熱反応型レジスト材料においては、前記熱反応型レジスト材料が、Ｍｎ２Ｏ３、ＣｕＯ、Ｃｏ３Ｏ４、Ｐｂ３Ｏ４、ＢａＯ２、ＣａＣＯ３、ＦｅＳ２、ＳｎＳ２のいずれかであることが好ましい。
【００２４】
本発明の熱リソグラフィ用積層体は、基材上に配されたエッチング層と、前記エッチング層上に設けられ、上記熱反応型レジスト材料を主に含有する熱反応型レジスト層とを備え、前記エッチング層を構成するエッチング材料が、主要フッ化物の沸点が２５０℃以下である元素を少なくとも１種類以上含み、且つ、前記熱反応型レジスト材料を構成する主たる元素の主要フッ化物の沸点が、前記エッチング材料を構成する主たる元素の主要フッ化物の沸点より高いことを特徴とする。
【００２５】
本発明の熱リソグラフィ用積層体においては、前記エッチング材料が、Ｔａ、Ｍｏ、Ｗ、Ｃ、Ｓｉ、Ｇｅ、Ｔｅ、及びＰ並びにそれら２種類以上の複合物、並びにそれらの酸化物、窒化物、硫化物、及び炭酸化物からなる群より選ばれた材料であることが好ましい。
【００２６】
本発明の熱リソグラフィ用積層体においては、前記エッチング材料が、Ｔａ、Ｓｉ、Ｇｅ、及びＰ並びにそれらの酸化物、窒化物、硫化物、及び炭酸化物並びにＭｏ、Ｗのシリサイドからなる群より選ばれた材料であることが好ましい。
【００２７】
本発明の熱リソグラフィ用積層体においては、前記エッチング材料が、Ｔａ、Ｓｉ、Ｇｅ、及びＰ並びにそれらの酸化物、窒化物からなる群より選ばれた材料であることが好ましい。
【００２８】
本発明の熱リソグラフィ用積層体においては、前記エッチング材料が、ＳｉＯ２、Ｓｉ、及びＳｉ３Ｎ４からなる群から選ばれた材料であることが好ましい。
【００２９】
本発明のモールドの製造方法は、基材上に、上記熱リソグラフィ用積層体で用いられたエッチング材料からなるエッチング層を配置し、さらに前記エッチング層上に、上記熱反応型レジスト材料からなるレジスト層を積層して積層膜を形成する工程（１）と、前記積層膜の熱反応型レジスト層を、露光した後、現像する工程（２）と、引き続き、前記熱反応型レジスト層をマスクとして、フロン系ガスで前記エッチング層をドライエッチングする工程（３）と、前記熱反応型レジストを除去して、モールドを製造する工程（４）と、
を含むことを特徴とする。
【００３０】
本発明のモールドの製造方法においては、前記工程（１）における積層が、スパッタリング法、蒸着法又はＣＶＤ法を用いて行なわれることが好ましい。
【００３１】
本発明のモールドの製造方法においては、前記基材が平板形状であることが好ましい。
【００３２】
本発明のモールドの製造方法においては、前記基材がスリーブ形状であることが好ましい。
【００３３】
本発明のモールドの製造方法においては、前記工程（２）における露光が半導体レーザーで行われることが好ましい。
【発明の効果】
【００３６】
本発明によれば、溝深さが深いパターンを形成するためのフロン系ガスのドライエッチングに対して高い耐性をもつ熱反応型レジスト材料、それを用いた熱リソグラフィ用積層体及びそれらを用いたモールドの製造方法を提供することができる。
【図面の簡単な説明】
【００３７】
【図１】フッ化物の沸点とドライエッチングレートの関係を示した図である。
【図２】熱反応型レジスト材料が反応する領域と反応しない領域を示した図である。
【図３】本発明の実施の形態に係る熱反応型レジストを用いてなる積層体の一例を示した図である。
【図４】本発明の実施の形態に係る熱反応型レジストを用いてなる積層体の他の例を示した図である。
【図５】本発明の実施の形態に係る熱反応型レジストを用いてなる積層体のその他の例を示した図である。
【図６】ドライエッチング後の断面ＳＥＭ像を示した図である。
【図７】ドライエッチング後の断面ＳＥＭ像を示した図である。
【図８】レーザー光の強度分布を示した図である。
【図９】レーザー光を照射された部分の温度分布を示した図である。
【発明を実施するための形態】
【００３８】
本発明に係る熱反応型レジスト材料は、フロン系ガスを用いたドライエッチング処理に対し、高い耐性を有する。
【００３９】
上記したように、微細パターン形状とともに溝の深さも所望の深さに深くしたパターンを形成したい場合は、熱反応型レジスト材料を単独で使用するだけでは困難であり、熱反応型レジスト材料の下層にエッチング層を形成した積層構造が必要になる。この場合、下層のエッチング層がドライエッチング処理されている間、マスクとして機能している熱反応型レジスト材料には、高いドライエッチング耐性が求められることになる。換言すれば、本発明に係る熱反応型レジスト材料においては、フロン系ガスによるドライエッチング処理において、熱反応型レジスト材料のエッチング速度が遅いか又はエッチングされないということが、重要になる。
【００４０】
ここで、フロン系ガスによるドライエッチングのメカニズムを考えた場合、ドライエッチング装置の真空チェンバー内で活性化したフッ素は、レジストに用いられている元素と結合して、フッ化物を形成する。そのフッ化物の蒸気圧が比較的高い場合（すなわち、そのフッ化物の沸点が比較的低い場合）には、そのフッ化物は気化してレジスト材料中から消失するため、結果としてエッチングされたことになる。一方、フッ化物の蒸気圧が比較的低い場合（すなわち、そのフッ化物の沸点が比較的高い場合）には、気化し難いためエッチング速度が遅くなるか又はエッチングされない。この蒸気圧の高低は、そのフッ化物の沸点と関係が深い。
【００４１】
今般、本発明者らは、実験を重ねた結果、熱反応型レジスト材料に選択する元素の中で、その元素のフッ化物の沸点が２００℃以上となる元素を熱反応性レジスト材料として選択することで、該レジスト材料が、フロン系ガスを用いたドライエッチング処理に対し高い耐性を示すことを発見し、その効果を確認した。なおフッ化物の沸点とは、元素が多価のフッ化物を形成する場合は、金属の主たる価数のフッ化物の沸点（＝主要フッ化物の沸点）のことをいう。例えば、クロムを例にとると、クロムは０価、２価、３価、６価の価数をとり得る。このため、クロムのフッ化物は、ＣｒＦ２、ＣｒＦ３、ＣｒＦ６が形成可能であるが、クロムの主たる価数は３価であることから、クロムの主要フッ化物とは、ＣｒＦ３を指し、主要フッ化物の沸点とは、ＣｒＦ３の沸点のことを指す。
【００４２】
本発明に係る熱反応型レジスト材料を構成する元素のフッ化物の沸点は、２００℃以上であり、好ましくは２５０℃以上、より好ましくは７００℃以上、さらに好ましくは８００℃以上、最も好ましくは９５０℃以上である。フッ化物の沸点が高くなるにつれフロン系ガスを用いたドライエッチング耐性がより高くなる。以下の表１に本発明に係る熱反応型レジスト材料を構成する元素のフッ化物の沸点を示す（沸点のないものは融点で代用する）。また、本明細書で開示の各種金属のフッ化物の沸点とＣＦ４ガスによるドライエッチングレートの関係を図１に示す。図１が示唆するように、熱反応型レジスト材料は、フッ化物の沸点が２００℃以上の元素で構成されることで、高いドライエッチング耐性を有することができる（フッ化物の沸点が２００℃を下回ると指数関数的にドライエッチングレートが増加する）。ここで図１は、金属単体のドライエッチングレートを示しているが、酸化物、窒化物、炭化物、炭酸化物、セレン化物に関しても、各化合物に含まれる金属がドライエッチングレートを大きく左右するため、傾向は同じである。
【００４３】
【表１】
0005600339.tif 000002
【００４４】
本発明に係る熱反応型レジスト材料は、レーザーのスポット径内（照射範囲内）に熱反応する領域と熱反応しない領域の双方を有することが好ましい。本発明においては、レジスト材料としてフォトレジスト材料ではなく、熱反応型レジスト材料に着眼したことにより、レーザー光の照射範囲内において、レジスト材料が反応する領域、及び反応しない領域の双方を有することを達成している。図２は、熱反応型レジスト材料にレーザー光を照射した場合におけるレーザー光のスポット径（照射領域）とスポット径内の温度分布との関係を示す模式図である。図２に示すように、熱反応型レジスト材料の主面に対し、略垂直にレーザー光を照射した場合、レーザー光のスポット径は、レーザー光の焦点を中心に、レジスト材料の主面に対して略円形形状に形成される。ここで、レーザー光のスポット径内における温度分布は、図２の上段に示すように、レーザー光の焦点付近を頂点とし、照射範囲の外周縁に向かうにつれて低くなる。この場合、所定の温度で反応する熱反応型レジスト材料を用いることにより、レーザー光の焦点付近を露光することができる。すなわち、熱反応型レジスト材料が、レーザーのスポット径内に生じた温度分布に対して、所定温度以上で反応する領域を持つようにすることで、スポット径より微細な加工を実現することを可能にしている。これにより、本発明では、小型でかつ安価で特殊な付帯設備が不要である半導体レーザーを使って露光を行うことができる。例えば、現状市販されている短波長の半導体レーザーの波長は４０５ｎｍ程度で、そのスポット径は４２０ｎｍ程度（開口数：０．８５）である。このため、４２０ｎｍ以下の微細加工は、フォトレジスト材料を使う限り原理的に不可能であるが、熱反応型レジスト材料を使うことでこの限界を超えることが出来、半導体レーザーの波長以下の微細加工を行うことができる。
【００４５】
本発明の熱反応型レジスト材料においては、酸化、分解、溶融、相変化のいずれかによりパターン形成可能な材料を含有することが好ましい。
【００４６】
これまでに、熱反応型レジスト材料に、酸化、分解、溶融、相変化、凝集、昇華などの反応を用いて、パターンを形成する方法が報告されている。この中で、凝集型のレジスト材料の多くは、核の形成を伴うためランダムな成長が生じやすく、均一なパターン形成が困難であると考えられる。また昇華型のレジスト材料は、もともと昇華する材料が非常に少ない上に、固体から気体まで一気に反応を進行させるため非常に大きなエネルギーを必要とし、加熱源に大きな制約が生じるなど制約が非常に大きい。これに対し、酸化、分解、溶融、相変化する材料は、種類が非常に多いため、本発明に係るレジスト材料選択フッ化物の沸点が２００℃以上の元素からなる材料の中にも、酸化、分解、溶融、相変化する材料が存在し、本発明に係る熱反応型レジスト材料として、選択することができる。さらに、酸化、分解、溶融、相変化する材料は、凝集、昇華する材料に比べ、均一なパターン制御性が高く、本発明に係る熱反応型レジスト材料として好ましく、さらに好ましくは酸化、分解、溶融する材料である。相変化材料は、比較的低温で反応が進行する材料が多く、時として環境からの外乱要因を受けやすくなるためである。最も好ましくは、酸化、分解する材料である。溶融する材料に比べ、酸化、分解する材料は、微細パターン形状（ラフネス等）に優れるためである。
【００４７】
熱反応型レジスト材料は、酸化、分解、溶融、相変化を生じさせることで、変化が生じた部分とそうでない部分との間に、物理的、化学的に相違が生じ、現像液でのエッチングレートに差が生じるため、レジストとして所望の微細パターンを形成することができる。
【００４８】
本発明の熱反応型レジスト材料のうち、酸化により現像差を生み出す材料として不完全酸化物材料があり、分解により現像差を生み出す材料として分解性酸化物材料、分解性窒化物材料、分解性炭化物材料、分解性炭酸化物材料、分解性硫化物材料、分解性セレン化物材料があり、溶融により現像差を生み出す材料として溶融性複合金属材料、相変化により現像差を生み出す材料として相変化性複合金属材料、なお酸化により現像差を生みだす材料として酸化性複合金属材料もある。本発明に係る熱反応型レジスト材料においては、これらの材料を用いることで所望の微細パターンを形成することができる。
【００４９】
本発明の熱反応型レジスト材料のうち、不完全酸化物材料について詳説する。
本発明に係る熱反応型レジスト材料は、不完全酸化物を含有することが好ましい。ここで、本明細書中、「不完全酸化物」とは、遷移金属及びＸＩＩ族〜ＸＶ族元素からなる群から選択される元素において、その元素がとりうる価数に応じた化学量論組成の酸化物より酸素含有量が不足した状態をいう。化学量論組成に比べ酸素が不足していることで、元素は、さらに酸素と結合することが可能である。この不完全な酸素（酸化度）の状態に、露光等で加熱を行うことで、加熱部の酸化反応が進行し、加熱部と未加熱部で酸化度の違いが生じる。この酸化度の違いを利用して現像によりパターンを形成することが可能になる。不完全酸化物の酸化度についてＣｒを例に挙げて説明すれば、化学式ＣｒＯ３の酸化状態を組成の割合に換算するとＣｒ１−ｘＯｘと表すことができ、ｘ＝０．７５の場合がＣｒＯ３に対応して、酸素とそれ以上結合できない状態である。したがって、不完全酸化物とは０＜ｘ＜０．７５の範囲で表されるものを示すが、本発明の熱反応型レジスト材料において、ｘ＝０．７５に近い酸化状態であると、加熱によりさらに酸化が進んだとしても、加熱部と未加熱部の酸化度の違いがあまりなく、現像によるパターンを形成することが難しくなる。このため、本発明に係る熱レジスト材料に用いられる不完全酸化物は、酸化度が化学量論組成に比較し、酸素が２０％以上まで欠損していることが望ましい。また、元素によっては、１つの元素が異なる価数の酸化物を形成することが可能である。この場合は、価数に応じた化学量論組成の酸化物より酸素含有量が不足した状態も本発明の不完全酸化物とする。なお、元素の価数及び酸素量は、例えば蛍光Ｘ線分析装置やＸ線光電子分光分析装置等で分析することができる。
【００５０】
本発明に係る不完全酸化物からなる熱反応型レジスト材料に用いられる元素は、遷移金属及びＸII族〜ＸＶ族元素の中で、その元素のフッ化物の沸点が２００℃以上である元素から選択される一種類以上の元素あり、具体的には、遷移金属ではＴｉ、Ｃｒ、Ｍｎ、Ｆｅ、Ｃｏ、Ｎｉ、Ｃｕ、Ｚｒ、Ｎｂ、Ｒｈ、Ａｇ、Ｈｆ、Ｔａ、及びＡｕであり、ＸＩＩ〜ＸＶ族元素ではＡｌ、Ｚｎ、Ｇａ、Ｉｎ、Ｓｎ、Ｓｂ、Ｐｂ、及びＢｉである。より好ましくは、遷移金属として、Ｔｉ、Ｃｒ、Ｍｎ、Ｃｏ、Ｃｕ、Ｎｂ、Ａｇ、Ｔａ、及びＡｕが挙げられ、ＸＩＩ〜ＸＶ族元素として、Ｓｎ、Ｐｂ、及びＢｉが挙げられる。これらの元素は、その元素のフッ化物の沸点が２００℃以上あるため、フロン系ガスによるドライエッチングに高い耐性を有する。
【００５１】
一方、本発明に係る熱反応型レジスト材料に求められる要件に、ドライエッチング耐性以外に、上述の通り所望の微細パターンが形成できることがある。本発明に係る熱反応型レジスト材料のうち、より好ましい材料群は、非常にドライエッチング耐性に優れた材料群Ｔｉ、Ｃｒ、Ｍｎ、Ｃｏ、Ｃｕ、Ａｇ、Ａｕ、及びＰｂと、後述の熱γ特性（微細なパターンを形成する能力）に優れる材料群Ｎｂ、Ｔａ、及びＳｎに分けられる。熱反応型レジスト材料は、目的に応じて、ドライエッチング耐性を、より重要視する場合（アスペクト比（溝の深さをパターン幅で除した値）重視）、微細パターン加工を、より重要視する場合で使い分けることができる。さらには、該ドライエッチング耐性と該熱γ特性の双方をバランスよく兼ね備えた材料が、Ｃｒ、Ｎｂ、Ｔａ、Ｓｎ、Ｐｂ、及びＴｉであり、応用面で使用用途が広い。ただし、いずれの元素もフッ化物の沸点が２００℃以上あり、ドライエッチング耐性は十分にあるので、後述のドライエッチング材料との組み合わせを適宜選択することで、いずれの元素を用いても十分なアスペクト比を達成することができる。一方、これら金属のエッチングレートは、用いるガスの種類によって多少の差が生じる。従って適宜エッチングガスを選択することも重要であり、例えば、Ｎｂは、ＣＨＦ３を用いることでエッチング耐性を向上させることができる。
【００５２】
本発明では、このように、フッ化物の沸点が２００℃以上ある元素を熱反応型レジスト材料に用いることで、熱反応型レジスト材料は、エッチング層（例えばＳｉＯ２）のエッチング耐性の約３倍以上のエッチング耐性を持つことができる。約３倍以上のドライエッチング耐性をもつ熱反応型レジスト材料を用いることで、熱反応型レジスト材料が、深い溝を形成するマスクとして機能し、エッチング層をエッチング処理でき、溝の深いパターン形状を形成することが可能になる。
【００５３】
また、本発明に係る熱反応型レジスト材料に用いられる不完全酸化物は、酸素欠損があるため、酸素の欠損がない状態に比べ、結晶構造が不確定になりやすく、アモルファス状態を作りやすい。アモルファス状態は、後述の通り、微細パターンのエッジのラフネスを下げることができ好ましい。さらには、不完全酸化物材料は金属材料に比べ反射率が低いため露光による熱の吸収効率が高い場合が多く、好ましい。
【００５４】
次に、本発明に係る熱反応型レジスト材料のうち、分解性材料、具体的には、分解性酸化物材料、分解性窒化物材料、分解性炭化物材料、分解性炭酸化物材料、分解性硫化物材料、分解性セレン化物材料について詳説する。
【００５５】
本発明に係る熱反応型レジスト材料は、フッ化物の沸点が２００℃以上である元素であり、上述した分解性酸化物材料、分解性窒化物材料、分解性炭化物材料、分解性炭酸化物材料、分解性硫化物材料、分解性セレン化物材料を含有することが好ましい。分解性酸化物材料としては、Ａｇ、Ａｕ、Ｐｄを除くＩＩ、Ｖ、ＶＩ、ＶＩＩ、ＶＩＩＩ、ＩＸ、ＸＩ、ＸＩＩ、ＸＩＶ族から選ばれた元素の酸化物、分解性窒化物材料としては、Ａｇ、Ａｕを除くＩＩ、ＶＩ、ＶＩＩＩ、ＸＩ、ＸＩＩ族から選ばれた元素の窒化物、分解性炭化物材料、分解性炭酸化物材料、分解性硫化物材料、分解性セレン化物材料としては、ＩＩ〜ＩＸおよびＸＩ〜ＸＶ族から選ばれた元素の炭化物、炭酸化物、硫化物、セレン化物からなる群から選ばれた化合物を含む材料であってもよい。これらの分解性材料は、フロン系ガスに対するドライエッチング耐性があるのは勿論のこと、加熱により該分解性材料が分解することで、制御された微細パターンを形成することが可能である。
【００５６】
本発明に係る熱反応型レジスト材料は、フッ化物の沸点が２００℃以上の元素を少なくとも１種類含むことを特徴としているが、フッ化物の沸点が２００℃以上の元素を少なくとも１種類以上含む分解性材料は、複数存在する。中でも本発明において選択される分解性材料は、好ましくは、加熱による分解挙動が非常に急峻で、分解が開始する温度から分解が終了するまでの温度域が非常に小さいのが好ましい。すなわち分解の開始から終了までの温度差を△Ｔとすると△Ｔが非常に小さいことが好ましい。このような熱反応の開始から熱反応の終了まで反応速度が速く、かつ反応の前後の温度変化が小さい特性を熱γ特性とすると、本発明に係る熱反応型レジスト材料は、熱γ特性に非常に優れる材料であることが好ましい。
【００５７】
熱γ特性が図２に示すように所定の温度に達した箇所のみが急峻に反応する、すなわち分解性の熱反応型レジスト材料の場合、急峻に分解するために、急峻な反応がすすみ、現像時における現像差が生じやすく、微細パターンを形成することが可能になる。この熱γ特性の判断は、例えば温度に対する重量変化測定（ＴＧ測定）などを行うことで確認することができる。
【００５８】
本発明における分解性材料の内、酸化物、窒化物、炭化物、硫化物、セレン化物とは、例えば酸化物の場合、完全酸化物およびやや酸素が抜けた状態の酸化物も本発明に係る完全酸化物の範疇に含まれ、レーザー露光により分解する状態であれば出発物質の状態は高度に制御する必要がない。
【００５９】
ここで、上述の不完全酸化物と比較すると、不完全酸化物は、加熱することで、加熱部の酸化度を大きくして、酸化度の違いを生み出し、現像差を出しパターン形成を可能にしている。一方、分解性材料は、例えば分解性酸化物の場合、加熱することで、加熱部の分解を生じさせ、加熱部の酸化度を小さくして、酸化度の違いを生み出し、現像差を出しパターン形成を可能にしている。したがって、分解性材料は、不完全酸化物材料と熱反応型レジスト材料の現像のメカニズムが全くことなる。分解性材料としては、レーザー露光により、分解する状態であれば酸化度に関しては大きな問題ではない。ここで、酸化度について記載するならば、加熱により酸化が進む状態、すなわち不完全酸化物の状態では分解が困難であるため、分解性酸化物の酸素の範囲は、不完全酸化物の酸素の割合より酸素が多い状態と定義できる。
【００６０】
本発明に係る分解性の熱反応型レジスト材料は、熱γ特性が良い材料から選択され、具体的には、分解性酸化物として、ＣｕＯ、Ｃｏ３Ｏ４、ＭｎＯ２、Ｍｎ２Ｏ３、ＣｒＯ３、Ｃｒ５Ｏ１２、ＰｂＯ２、Ｐｂ３Ｏ４、ＴａＯ２、Ｒｈ２Ｏ３、ＲｕＯ２、ＭｇＯ２、ＣａＯ２、ＢａＯ２、ＺｎＯ２が挙げられ、分解性炭化物として、ＮｄＣ２、Ａｌ４Ｃ３が挙げられ、分解性炭酸化物として、ＭｇＣＯ３、ＣａＣＯ３、ＳｒＣＯ３、ＢａＣＯ３、ＺｎＣＯ３、ＣｄＣＯ３、Ａｇ２ＣＯ３、ＰｂＣＯ３、ＮｉＣＯ３が挙げられ、分解性窒化物として、Ｚｎ３Ｎ２、ＣｒＮ、Ｃｕ３Ｎ、Ｆｅ２Ｎ、Ｍｇ３Ｎ２が挙げられ、分解性硫化物として、ＣｕＳ、Ｎｉ３Ｓ４、ＦｅＳ、ＦｅＳ２、Ｆｅ２Ｓ３、ＳｎＳ２、ＨｆＳ２、ＴｉＳ２、Ｒｈ２Ｓ３、ＲｕＳ２、Ｂｉ２Ｓ３、Ｃｒ２Ｓ３、ＧａＳ、ＢａＳ３、ＭｎＳ２、Ｎｄ２Ｓ３が挙げられ、分解性セレン化物として、ＣｕＳｅ、Ｂｉ２Ｓｅ３、ＦｅＳｅ、ＧａＳｅが挙げられ、好ましくは、ＣｕＯ、Ｃｏ３Ｏ４、ＭｎＯ２、Ｍｎ２Ｏ３、ＣｒＯ３、Ｃｒ５Ｏ１２、ＰｂＯ２、Ｐｂ３Ｏ４、ＭｇＯ２、ＣａＯ２、ＢａＯ２、ＺｎＯ２、ＭｇＣＯ３、ＣａＣＯ３、ＳｒＣＯ３、ＢａＣＯ３、ＣｕＳ、ＦｅＳ２、ＳｎＳ２、ＨｆＳ２、ＣｕＳｅであり、より好ましくは、ＣｕＯ、Ｃｏ３Ｏ４、ＭｎＯ２、Ｍｎ２Ｏ３、ＣｒＯ３、Ｐｂ３Ｏ４、ＢａＯ２、ＣａＣＯ３、ＦｅＳ２、ＳｎＳ２、ＣｕＳｅであり、さらに好ましくは、ＣｕＯ、Ｃｏ３Ｏ４、ＭｎＯ２、Ｍｎ２Ｏ３、ＣｒＯ３、Ｐｂ３Ｏ４、ＢａＯ２である。これらの材料は、非常に優れた熱γ特性を有する。該材料の酸化度、窒化度、炭化度、炭酸化度、硫化度、セレン化度については、前述と同様レーザー露光により分解する状態であれば、本発明に係る熱反応型レジスト材料の範疇に含まれる。
【００６１】
これらの分解性材料を用いることにより、均一な凹凸やライン形状など制御された微細パターンを形成することが可能である。
【００６２】
本発明における該分解性材料が分解するとは、加熱で分解性材料がある温度（分解温度）に達したときにある温度に達する前に比べて変化していることをいい、例えば、酸化物の場合は、分解性材料中に含まれる酸素の一部又は全部を放出する変化を、硫化物の場合は、分解性材料中に含まれる硫黄の一部又は全部を放出する、又は硫黄の放出と共に酸化が進行する変化などをいう。
【００６３】
本発明の分解性の熱反応型レジスト材料は、ＣｕＯ、Ｃｏ３Ｏ４、ＭｎＯ２、Ｍｎ２Ｏ３、ＣｒＯ３、Ｐｂ３Ｏ４、ＢａＯ２であることが最も好ましい。これらの熱反応型レジスト材料は、上述の特性は勿論のこと、現像特性（露光部と未露光部の現像差が大きくとれること）が非常に優れる分解性材料群であり、熱反応型レジスト材料として非常に優れている。
【００６４】
また、本発明の熱反応型レジスト材料に用いられる分解性材料は、不完全酸化物に比べ緻密な酸化度の制御が不必要であるため製造が容易である。さらには、分解性材料の多くは、分解の前後で大きく構造が変化するため、分解前後での現像差が生じやすく、製造上扱いが容易になる。また、Ｍｎ２Ｏ３、ＣｕＯ、Ｃｏ３Ｏ４、Ｐｂ３Ｏ４、ＢａＯ２、ＣａＣＯ３、ＦｅＳ２、ＳｎＳ２のうち、過酸化物であるＢａＯ２、炭酸化物であるＣａＣＯ３、硫化物であるＦｅＳ２、ＳｎＳ２に比べ、酸化物であるＭｎ２Ｏ３、ＣｕＯ、Ｃｏ３Ｏ４、Ｐｂ３Ｏ４は非常に経時安定性に優れるため製造上好ましい。
【００６５】
本発明において使用する溶融性、相変化性、酸化性の熱反応型レジスト材料は、優れたドライエッチング耐性を有する上に、レジストとして優れた特性を兼ね備えている。すなわちレーザーで露光することで、溶融、相変化、酸化させて微細パターンを形成することが可能である。該熱反応型レジスト材料は、レーザー露光により照射されるエネルギーを熱エネルギーとして吸収し、物理変化及び又は化学変化することで、微細パターンを形成することができる。
【００６６】
最後に、本発明のレジスト材料の内、溶融性複合金属材料、相変化性複合金属材料、及び酸化性複合金属材料について詳説する。
【００６７】
本発明に係る溶融性複合金属材料、相変化性複合金属材料、及び酸化性複合金属材料に用いられている金属は、フッ化物の沸点が２００℃以上である金属の群、すなわちフッ素系ガスを用いたドライエッチング処理に対し耐性が高い金属の群（α）と、フッ化物の沸点が２００℃未満である金属の群、すなわちフッ素系ガスを用いたドライエッチング処理に対し耐性が乏しい金属の群（β）と、に大別して、フッ化物の沸点が２００℃以上である金属を少なくとも１つ以上選択されることが、好ましい。フッ化物の沸点が２００℃以上の金属が含まれることで、フッ素系ガスを用いたドライエッチング処理に対し耐性を有することができる。このため、これらの金属材料を用いることで、深い溝を形成するマスクとして機能し、エッチング層をエッチング処理でき、溝の深いパターン形状を形成することが可能になる。具体的には、金属群（α）がＭｇ、Ｃａ、Ｓｒ、Ｂａ、Ｓｃ、Ｙ、Ｔｉ、Ｚｒ、Ｈｆ、Ｎｂ、Ｔａ、Ｃｒ、Ｍｎ、Ｆｅ、Ｃｏ、Ｎｉ、Ｃｕ、Ｚｎ、Ａｌ、Ｇａ、Ｉｎ、Ｓｎ、Ｐｂ、Ｓｂ、Ｂｉからなり、金属群（β）がＶ、Ｍｏ、Ｗ、Ｇｅ、Ｓｅ、Ｔｅからなることが好ましく、金属群（α）がＭｇ、Ｔｉ、Ｚｒ、Ｎｂ、Ｔａ、Ｃｒ、Ｍｎ、Ｆｅ、Ｃｏ、Ｎｉ、Ｃｕ、Ｚｎ、Ａｌ、Ｇａ、Ｉｎ、Ｐｂ、Ｓｂ、Ｂｉからなり、金属群（β）がＶ、Ｍｏ、Ｗ、Ｇｅ、Ｔｅからなることがさらに好ましくい。
【００６８】
本発明に係る熱反応型レジスト材料は、上記群（α）と上記群（β）から選択される２種類の金属を含有し、かつ、該金属のうち少なくとも１種類以上が群（α）から選択されることが好ましい。さらには、群（α）のみから選択される場合は、Ｉｎ−Ｓｂ、Ｓｎ−Ｓｂ、Ｃｒ−Ｓｂ、Ｇａ−Ｓｂ、Ｉｎ−Ｓｎ、Ｎｉ−Ｓｎ、Ａｌ−Ｓｎ、Ｂｉ−Ｓｎ、Ｓｎ−Ｐｂ、Ｎｉ−Ｂｉ、Ｚｎ−Ｓｂ、Ｎｉ−Ｃｒ、Ｎｉ−Ｎｂ、Ａｌ−Ｎｉ、Ｃｕ−Ｚｒ、Ａｇ−Ｚｎであることが好ましく、群（α）と群（β）とから各々１つ選択される場合は、Ｇｅ−Ｓｂ、Ｓｂ−Ｔｅ、Ｂｉ−Ｔｅ、Ｎｉ−Ｗ、Ｚｎ−Ｔｅ、Ｐｂ−Ｔｅ、Ｍｏ−Ｎｂ、Ｗ−Ｎｂ、Ｃｒ−Ｍｏ、Ｃｕ−Ｖであることが好ましい。前述の金属の組み合わせを選択することで、レーザー露光した時に物理変化及び／又は化学変化である溶融、相変化、酸化を効果的に起こし、優れたレジスト特性を示すことができる。
【００６９】
本発明に用いる溶融性、相変化性、酸化性の熱反応型レジスト材料は、溶融性材料がＢｉ−Ｔｅ、Ｓｂ−Ｔｅ、Ｉｎ−Ｓｎ、Ｎｉ−Ｓｎ、Ａｌ−Ｓｎ、Ｍｏ−Ｎｂ、Ａｇ−Ｚｎ、Ｂｉ−Ｓｎ、Ｎｉ−Ｃｒ、Ｎｉ−Ｎｂ、Ａｌ−Ｎｉ、Ｃｕ−Ｚｒ、Ｎｉ−Ｗ、Ｐｂ−Ｔｅ、Ｗ−Ｎｂ、Ｃｒ−Ｍｏで、酸化性材料がＮｉ−Ｂｉ、Ｃｕ−Ｖ、Ｂｉ−Ｔｅ、Ｓｎ−Ｐｂ、Ｓｎ−Ｓｂ、Ｃｒ−Ｓｂ、Ｉｎ−Ｓｎ、Ｎｉ−Ｓｎ、Ａｌ−Ｓｎ、Ｍｏ−Ｎｂ、Ａｇ−Ｚｎ、Ｂｉ−Ｓｎ、Ｎｉ−Ｃｒ、Ｎｉ−Ｎｂ、Ａｌ−Ｎｉ、Ｃｕ−Ｚｒ、Ｎｉ−Ｗ、Ｐｂ−Ｔｅ、Ｗ−Ｎｂ、Ｃｒ−Ｍｏ、Ｇａ−Ｓｂで、相変化性材料Ｇｅ−Ｓｂ、Ｉｎ−Ｓｂ、Ｇａ−Ｓｂ、Ｚｎ−Ｔｅ、Ｚｎ−Ｓｂ、Ｃｒ−Ｓｂ、Ｉｎ−Ｓｎ、Ｍｏ−Ｎｂ、に大別することができる。
【００７０】
ここで、群（α）と群（β）から各々１つ選択される金属をレジスト材料として用いた場合でも、群（α）から選択される金属を含有するために、レジスト材料がドライエッチング耐性を保有しており、優れたレジスト特性と優れたドライエッチング耐性を兼ね備えることができる。ここで、より高いドライエッチング耐性を重要視する、すなわちアスペクト比を重視した場合には、ドライエッチング耐性群（α）のみから選択される金属をレジスト材料として用いることが好ましい。フッ化物の沸点が２００℃以上である金属のみから構成されるレジスト材料を用いることで、より高いドライエッチング耐性を有することができる。
【００７１】
さらに、本発明に係る熱反応型レジスト材料の組成は、少なくとも金属間化合物あるいは共晶状態をなすことが好ましい。本発明における金属化合物あるいは共晶の組成とは、実質的に金属間化合物あるいは共晶を形成している組成をいい、金属間化合物あるいは共晶をなす組成の範囲内でレジスト特性を悪化させない範囲であれば、組成ずれがあっても良い。金属間化合物あるいは共晶をなす組成は、金属データブック、Ｍｅｔａｌｌｕｒｇｙ  ａｎｄ  Ｍｅｔａｌｌｕｇｉｃａｌ  Ｅｎｇｉｎｅｅｒｉｎｇ  Ｓｅｒｉｅｓなどに記載されている。なお、複合金属として、３種類以上の金属も考えられるが、製造工程において、組成ずれが生じやすくなるため、組成制御を行いやすい２種類がより好ましい。
【００７２】
本発明に係る熱反応型レジスト材料は、具体的には、（I）Ｉｎ５Ｓｂ９５、Ｉｎ３２Ｓｂ６８、Ｉｎ６８Ｓｂ３２、Ｉｎ１Ｓｂ９９、Ｓｎ５０Ｓｂ５０、Ｃｒ５０Ｓｂ５０、Ｇａ５０Ｓｂ５０、Ｇａ４０Ｓｂ６０、Ｇａ３０Ｓｂ７０、Ｇａ２０Ｓｂ８０、Ｇａ１２Ｓｂ８８、Ｇａ１０Ｓｂ９０、Ｉｎ４７Ｓｎ５３、Ｉｎ５３Ｓｎ４７、Ｎｉ８０．７Ｓｎ１９．３、Ａｌ２．２Ｓｎ９７．８、Ｂｉ４３Ｓｎ５７、Ｓｎ２６Ｐｂ７４、Ｓｎ２５Ｐｂ７５、Ｓｎ７４Ｐｂ２６、Ｎｉ５０Ｂｉ５０、Ｎｉ４０Ｂｉ６０、Ｎｉ６０Ｂｉ４０、Ｎｉ７０Ｂｉ３０、Ｎｉ８０Ｂｉ２０、Ｎｉ９０Ｂｉ１０、Ｚｎ３２Ｓｂ６８、Ｎｉ５０Ｃｒ５０、Ｎｉ８３．８Ｎｂ１６．２、Ｎｉ５９．８Ｎｂ４０．２、Ａｌ９７．３Ｎｉ２．７、Ｃｕ９０．６Ｚｒ９．４、Ａｇ７０Ｚｎ３０、Ｇｅ１０Ｓｂ９０、Ｇｅ２０Ｓｂ８０、Ｇｅ３０Ｓｂ７０、Ｇｅ５０Ｓｂ５０、Ｂｉ９０Ｔｅ１０、Ｂｉ９７Ｔｅ３、Ｎｉ８１Ｗ１９、Ｚｎ５０Ｔｅ５０、Ｐｂ５０Ｔｅ５０、Ｍｏ４０Ｎｂ６０、Ｍｏ５０Ｎｂ５０、Ｗ４０Ｎｂ６０、Ｗ５０Ｎｂ５０、Ｃｒ８５Ｍｏ１５で表される金属種の組み合わせのいずれかであることが好ましい。これらの材料（I）は、群（α）から選ばれた金属が少なくとも５０モル％以上であることから、ドライエッチング耐性に優れ、より好ましくは７０％以上であり、８０％以上であり、最も好ましくは１００％である。群（α）から選ばれた金属の含有割合が多くなることで、ドライエッチング耐性が高くなる。
【００７３】
また、本発明の熱反応型レジスト材料は、（II）Ｓｂ４０Ｔｅ６０、Ｂｉ１０Ｔｅ９０、Ｃｕ８．６Ｖ９１．４、Ｃｕ１３．６Ｖ８６．４、Ｃｕ１８．６Ｖ８１．４で表される金属種の組み合わせであることが好ましい。これらの材料（II）は、群（α）から選ばれた金属が５０モル％に満たないが、群（β）の中でも合金とすることで金属間化合物や共晶組成を形成する可能性の高い金属を選ぶことによりレジスト特性は維持される。また、群（α）の金属比率が低下することでドライエッチング耐性は（Ｉ）に比べて低下するものの、（II）に挙げたＳｂ４０Ｔｅ６０、Ｂｉ１０Ｔｅ９０、Ｃｕ８．６Ｖ９１．４のようにＴｅを含む場合は、Ｔｅのフッ化物の沸点が１９７℃であることから明らかなように群（α）に分類されるフッ化物の沸点２００℃以上にかなり近いこと、また（II）に挙げたＣｕ１３．６Ｖ８６．４、Ｃｕ１８．６Ｖ８１．４のようにＣｕを含む場合は、Ｃｕのフッ化物の沸点（融点）が９５０℃以上と非常に高いことなどから、レジスト全体で考えると比較的ドライエッチング耐性に優れ、本発明のレジスト材料として問題なく使用できる。
【００７４】
また、本発明に係る熱反応型レジスト材料に用いられる複合金属材料は、スパッタリングなどでレジスト層を製造する際に、Ｏ２などの反応性ガスを加える必要がなく、成膜条件の制御が容易で、製造上好ましい。
【００７５】
本発明においては、熱反応型レジスト材料に、Ａｌ、Ｓｉ、Ｔｉ、Ｖ、Ｃｒ、Ｍｎ、Ｆｅ、Ｃｏ、Ｎｉ、Ｃｕ、Ｍｏ、Ｚｒ、Ｚｎ、Ｇａ、Ｒｕ、Ｐｄ、Ａｇ、Ｃｄ、Ｈｆ、Ｔａ、Ｗ、Ｐｔ、Ａｕ、Ｃ及びＢからなる群より選ばれた少なくとも１つの元素が含有されていることが好ましい。これらの元素を含有することにより、熱反応型レジスト材料がアモルファスに成りやすいため、レジスト特性を向上させることができる。
【００７６】
以上、本発明に用いる酸化性、分解性、溶融性、相変化性の熱反応型レジスト材料について説明した。
【００７７】
本発明に用いる酸化性、分解性、溶融性、相変化性の熱反応型レジスト材料は、酸化温度、分解温度、溶融温度、及び相変化温度のいずれかの温度が１５０℃以上、２５００℃以下であることが好ましい。
【００７８】
酸化温度、分解温度、溶融温度、及び相変化温度は、環境から熱外乱要因を受け難くするために室温とある程度温度差がある方が好ましく、本発明に係るレジスト材料においては１５０℃以上が好ましい。例えば、露光時に、酸化、分解、溶融、相変化する温度と室温との温度差が大きい場合（１５０℃以上の場合）、反応温度まで加熱されたスポットの隣接部は、室温との温度差が十分に大きいので熱が伝わることがなく、結果として、近接する露光部と干渉することなく変化させることができる。一方、２５００℃以下であれば、酸化温度、分解温度、溶融温度、相変化温度では、露光装置が大掛かりになることがなくコストなどの面で効率的である。したがって、酸化温度、分解温度、溶融温度、相変化温度は、いずれの温度も１５０℃以上、２５００℃以下が好ましく、より好ましくは１５０℃から２０００℃の範囲、さらに好ましくは２００℃から１８００℃の範囲であり、特に好ましくは２５０℃から１５００℃の範囲であり、最も好ましくは２５０℃から１２００℃の範囲である。
【００７９】
本発明に係るレジスト材料は、レジスト材料の反応温度を、２５０℃以上にすることで露光時の外乱の熱影響をかなり受けにくくなる、一方１２００℃以下にすることで低出力の露光装置が使えることで装置の選択範囲が広がる、消費電力を下げることができるなど、製造上利点がある。例として、分解性材料の分解温度を表２に記載する。これらの材料は前述の温度範囲内であるため、レジスト材料として優れた特性を持ち得る。
【００８０】
【表２】
0005600339.tif 000003
【００８１】
本発明に用いられる酸化性、分解性、溶融性、相変化性の熱反応型レジスト材料の膜厚は、１ｎｍ以上２００ｎｍ以下であることが好ましく、より好ましくは１ｎｍ以上１００ｎｍ以下、さらに好ましくは１ｎｍ以上８０ｎｍ以下、最も好ましくは１ｎｍ以上６０ｎｍ以下、より最も好ましくは１ｎｍ以上４０ｎｍ以下である。熱反応型レジスト材料の膜厚は、薄い方が露光による膜厚方向への均一性が維持できるため微細パターンの加工精度が向上する。
【００８２】
さらに、本発明に用いられる酸化性、分解性、溶融性、相変化性の熱反応型レジスト材料は、光吸収率が１０％（＠４０５ｎｍ）以上、１００％以下（＠４０５ｎｍ）であることが好ましい。光吸収率が１０％（＠４０５ｎｍ）以上であると露光のエネルギーがレジスト材料に吸収されやすく、所望の温度まで温度を上昇させやすい。このように、光吸収率に関しては、大きい方が好ましい。なお、光吸収率とは、ＵＶ−Ｖｉｓ測定等で測定した透過率（％）と反射率（％）を１００％から引いた値をいう。
【００８３】
本発明に用いられる酸化性、分解性、溶融性、相変化性の熱反応型レジスト材料において、レジスト特性をさらに向上させる目的で、選択されたレジスト材料に他の元素を添加する方法を採ることができる。具体的な効果は、先述した（１）初期状態の結晶化の抑制（アモルファス状態）、（２）熱反応の過程でレジスト材料の粒子成長の抑制（アモルファス状態）（３）分解反応の急峻さの向上（４）露光部／未露光部の現像差の向上（５）ドライエッチングガスに対する耐性の向上、などが挙げられる。（１）は成膜の工程で、（２）や（３）は加熱の工程で、（４）は現像の工程で、（５）はドライエッチングの工程で、主にレジスト特性の向上に効果を発揮する。これらの効果を得るために、本発明の熱反応型レジスト材料は、添加材を加えることができる。
【００８４】
さらに詳説すると（１）、（２）については、本発明に係る分解材料以外の材料においても同様の考え方で添加材を加える手法がこれまでに多く検討されている。例えば、特開平４−３０７２６号公報では、ＭｎＺｎフェライトの粒子成長抑制や均一化が、特開２００１−１９９７４０号公報では、ＳｉＯ２の粒子成長抑制が、添加材を加えることで達成できることが公開されている。これらの手法を本発明のレジスト材料に適応することでレジスト特性を向上せることが可能になる。（３）については、例えば熱反応型レジスト材料に酸化銅を選択した場合、酸化銅は１０００℃付近で分解して酸素を放出する。添加材にＳｉを選択した場合、この分解時に発生する酸素を速やかに捕獲して、酸化銅の分解反応を促進させ、レジスト特性を向上させることが可能になる。また、レジスト材料と添加材料がコンプレックスを形成し、適当な温度で分解する添加材料を選んだ場合、レジスト材料の分解前に少し分解が進行しているため、分解部分が疎になり、露光された部分の横方向への熱のしみ出しが抑制でき、結果として急峻な分解特性を達成することができる。（４）については、例えばポジ型の熱反応型レジスト材料を考えた場合、加熱により現像されやすい状態に変化する(例えば酸化度が変わる)材料を添加材料に選び、現像差を向上させる手法や、加熱により昇華する材料を添加材料に選び、現像差を向上させる手法などを用いてレジスト特性を向上させることが可能になる。（５）については、フッ素ガスを用いたドライエッチングに耐性の高い元素を加えることで、レジスト材料のドライエッチングの耐性を向上させ、レジスト特性を向上させることが可能になる。
【００８５】
本発明において熱反応型レジスト材料に添加できる元素としては、Ｍｇ、Ａｌ、Ｓｉ、Ｐ、Ｓ、Ｃａ、Ｓｃ、Ｔｉ、Ｖ、Ｃｒ、Ｍｎ、Ｆｅ、Ｃｏ、Ｎｉ、Ｃｕ、Ｇｅ、Ｓｒ、Ｙ、Ｎｂ、Ｍｏ、Ｚｒ、Ｚｎ、Ｇａ、Ｒｕ、Ｒｈ、Ｐｄ、Ａｇ、Ｃｄ、Ｉｎ、Ｓｎ、Ｓｂ、Ｔｅ、Ｂａ、Ｈｆ、Ｔａ、Ｗ、Ｉｒ、Ｐｔ、Ａｕ、Ｐｂ、Ｂｉ、Ｌａ、Ｃｅ、Ｎｄ、Ｓｍ、Ｅｕ、Ｇｄ、Ｃ、及びＢ並びにそれらの酸化物、窒化物、炭化物から少なくとも選らばれた１つの材料が好適であり、好ましくは、Ｍｇ、Ａｌ、Ｓｉ、Ｐ、Ｓ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ｓｒ、Ｙ、Ｚｒ、Ｎｂ、Ｍｏ、Ｒｕ、Ｒｈ、Ｐｄ、Ａｇ、Ｃｄ、Ｉｎ、Ｓｎ、Ｓｂ、Ｔｅ、Ｂａ、Ｈｆ、Ｔａ、Ｗ、Ｉｒ、Ｐｔ、Ａｕ、Ｐｂ、Ｂｉ、Ｌａ、Ｃｅ、Ｎｄ、Ｓｍ、Ｅｕ、Ｇｄ、Ｃ、及びＢ並びにそれらの酸化物、窒化物、炭化物から選らばれた少なくとも１つの材料が好適である。さらに好ましくは、Ｍｇ、Ａｌ、Ｓｉ、Ｐ、Ｓ、Ｃａ、Ｓｃ、Ｔｉ、Ｖ、Ｃｒ、Ｍｎ、Ｆｅ、Ｃｏ、Ｎｉ、Ｚｎ、Ｇａ、Ｇｅ、Ｓｒ、Ｙ、Ｚｒ、Ｎｂ、Ｍｏ、Ｒｕ、Ｒｈ、Ｐｄ、Ａｇ、Ｃｄ、Ｉｎ、Ｓｎ、Ｓｂ、Ｔｅ、Ｂａ、Ｈｆ、Ｔａ、Ｗ、Ｉｒ、Ｐｔ、Ａｕ、Ｐｂ、Ｂｉ、Ｌａ、Ｃｅ、Ｎｄ、Ｓｍ、Ｅｕ、及びＧｄの酸化物からなる群から選ばれた少なくとも１つの材料である。添加材を酸化物にすることで、製造性が向上するとともに、高いレジスト特性も得られる。さらには、最も好ましくは、Ａｌ、Ｓｉ、Ｔｉ、Ｖ、Ｃｒ、Ｍｎ、Ｆｅ、Ｃｏ、Ｎｉ、Ｚｎ、Ｇａ、Ｚｒ、Ｎｂ、Ｍｏ、Ｒｕ、Ｐｄ、Ａｇ、Ｃｄ、Ｉｎ、Ｓｎ、Ｓｂ、Ｈｆ、Ｔａ、Ｗ、Ｐｂ、及びＢｉの酸化物からなる群から選ばれた少なくとも１つの材料である。さらに最も好ましくは、Ａｌ、Ｓｉ、Ｔｉ、Ｍｎ、Ｆｅ、Ｃｏ、Ｎｉ、Ｇａ、Ｍｏ、Ｉｎ、Ｔａ、及びＢｉの酸化物からなる群から選ばれた少なくとも１つの材料である。これらの材料を選択することで、レジスト特性が向上することはもちろんのこと、高い製造性や低コストが実現できる。
【００８６】
上記の効果（１）〜（５）を達成可能な元素の中でも、特に、アモルファス状態を達成しやすい元素としては以下の元素を挙げることができる。
【００８７】
添加しうる元素としては、遷移金属元素Ｔｉ、Ｖ、Ｍｏ、Ｃｒ、Ｍｎ、Ｆｅ、Ｃｏ、Ｎｉ、Ｃｕ、Ｚｒ、Ｐｄ、Ａｇ、Ｃｄ、Ｈｆ、Ｔａ、Ｗ、Ｐｔ、Ａｕ、又はＸＩＩ〜ＸＶ族元素Ｃ、Ａｌ、Ｚｎ、Ｇａ、Ｓｉ、Ｃ、Ｓｂ、Ｐｂ及びＢｉが好適である。
【００８８】
このように、成膜の段階、露光の段階でアモルファス状態が好ましい理由は、露光部又は未露光部に結晶が存在すると、現像によって溶解する部分と溶解しない部分の境界が不明瞭になりやすく、明瞭なパターンが得にくいためである。なお、溶解する部分と溶解しない部分の境界を不明瞭にしない程度の微細な結晶状態であれば本発明におけるアモルファス状態の範囲とする。
【００８９】
本発明に用いられる酸化性、分解性、溶融性、相変化性を有するレジスト材料をアモルファス状態にするための手段として、選択された元素に他の元素を添加する方法を採用することができる。
【００９０】
以下、本発明における好ましいレジスト材料と添加材料の組み合わせ及び組成を具体的に記載する。
【００９１】
酸化銅に酸化シリコンを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅にアルミナを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅に酸化チタンを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅に酸化ガリウムを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅に酸化タンタルを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅に酸化鉄を０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅に酸化モリブデンを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅に酸化インジウムを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅に酸化コバルトを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅に酸化マンガンを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化銅に酸化ビスマスを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化コバルトに酸化シリコンを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化マンガンに酸化シリコンを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化鉛に酸化ニッケルを０．５ａｔ％以上４０ａｔ％以下加えた組み合わせで、より好ましくは１ａｔ％以上３０ａｔ％以下、さらに好ましくは２ａｔ％以上２０ａｔ％以下である。酸化クロムに酸化シリコンを０．５ａｔ％以上４０ａｔ％以下加えた組み合わせで、より好ましくは１ａｔ％以上３０ａｔ％以下、さらに好ましくは２ａｔ％以上２０ａｔ％以下である。ガリウムアンチモンにニッケルを０．５ａｔ％以上３０ａｔ％以下加えた組み合わせで、より好ましくは１ａｔ％以上２０ａｔ％以下、さらに好ましくは２ａｔ％以上１０ａｔ％以下である。
【００９２】
本発明に係る熱反応型レジスト材料は、不完全酸化物材料としてＣｒ１−ｘＯｘ（Ｘ＝０．２４）、Ｎｂ１−ｘＯｘ（Ｘ＝０．１１）、Ｔａ１−ｘＯｘ（Ｘ＝０．１７）、Ｔｉ１−ｘＯｘ（Ｘ＝０．１８）、Ｓｎ１−ｘＯｘ（Ｘ＝０．１）、Ｐｂ１−ｘＯｘ（Ｘ＝０．２１）、分解性材料として、Ｍｎ２Ｏ３、ＣｕＯ、Ｃｏ３Ｏ４、Ｐｂ３Ｏ４、ＢａＯ２、ＣａＣＯ３、ＦｅＳ２、ＳｎＳ２、溶融性複合金属材料、相変化性複合金属材料、酸化性複合金属材料としてＢｉ９７Ｔｅ３、Ｓｂ４０Ｔｅ６０、Ｇｅ２０Ｓｂ８０、Ｉｎ３２Ｓｂ６８、Ｉｎ５Ｓｂ９５、Ｍｏ５０Ｎｂ５０、Ｇａ５０Ｓｂ５０、Ｎｉ５０Ｂｉ５０、Ｎｉ７０Ｂｉ３０、Ｚｎ５０Ｔｅ５０、Ｃｕ１３．６Ｖ８６．４、Ｚｎ３２Ｓｂ６８のいずれかから選ばれることが好ましい。これらのレジスト材料は、非常にγ特性に優れ微細パターンの形成が可能である。さらに、不完全酸化物材料としてＣｒ１−ｘＯｘ（Ｘ＝０．２４）、Ｎｂ１−ｘＯｘ（Ｘ＝０．１１）、Ｔａ１−ｘＯｘ（Ｘ＝０．１７）、Ｔｉ１−ｘＯｘ（Ｘ＝０．１８）、Ｓｎ１−ｘＯｘ（Ｘ＝０．１）、Ｐｂ１−ｘＯｘ（Ｘ＝０．２１）、分解性材料として、Ｍｎ２Ｏ３、ＣｕＯ、Ｃｏ３Ｏ４、Ｐｂ３Ｏ４、ＢａＯ２、ＣａＣＯ３、ＦｅＳ２、ＳｎＳ２、相変化性複合金属材料、酸化性複合金属材料として、Ｉｎ３２Ｓｂ６８、Ｉｎ５Ｓｂ９５、Ｇａ５０Ｓｂ５０、Ｎｉ５０Ｂｉ５０、Ｎｉ７０Ｂｉ３０、Ｚｎ３２Ｓｂ６８のいずれかから選ばれることが好ましく、特に、不完全酸化物材料としてＣｒ１−ｘＯｘ（Ｘ＝０．２４）、Ｎｂ１−ｘＯｘ（Ｘ＝０．１１）、Ｔａ１−ｘＯｘ（Ｘ＝０．１７）、Ｔｉ１−ｘＯｘ（Ｘ＝０．１８）、Ｓｎ１−ｘＯｘ（Ｘ＝０．１）、Ｐｂ１−ｘＯｘ（Ｘ＝０．２１）、分解性材料として、Ｍｎ２Ｏ３、ＣｕＯ、Ｃｏ３Ｏ４、Ｐｂ３Ｏ４、ＢａＯ２、ＣａＣＯ３、ＦｅＳ２、ＳｎＳ２のいずれかから選ばれることが好ましい。
【００９３】
本発明の熱反応型レジスト材料は、エッチング層上に形成するようにして用いることができる。
【００９４】
本発明に係る熱リソグラフィ用積層体は、熱反応型レジスト材料からなる熱反応型レジスト層とエッチング層とが積層された積層体であって、エッチング層を構成するエッチング材料が、主要フッ化物の沸点が２５０℃以下である元素を少なくとも１種類以上含み、且つ、熱反応型レジスト材料を構成する主たる元素の主要フッ化物の沸点が、エッチング材料を構成する主たる元素の主要フッ化物の沸点より高いことを特徴とする。
【００９５】
一般に、光学材料やフィルムなどでは、微細パターンのアスペクト比（溝の深さを溝の開口幅で除した値）が少なくとも１以上、好ましくは１．４以上、より好ましくは２以上、さらに好ましくは３以上であることが求められ、時には１０以上のものが求められることもある。アスペクト比を自由に選択できることで、光学設計の自由度が広がる。このことからも、本発明に係る熱反応型のレジスト材料は、ドライエッチングの耐性が高いことが必須となる。さらにドライエッチング層は、レジスト層に対してドライエッチングレートが速い材料が好ましい。
【００９６】
上述の通り通常、深さ方向に均一にエッチングするためにはドライエッチングによる加工が用いられる。エッチング層を構成するエッチング材料は、選択される元素と形成するフッ化物の沸点が２５０℃未満の元素から選ばれる１つ以上の材料の酸化物、窒化物、硫化物、炭化物、及びシリサイドからなることが好ましい。これは本発明に係る熱反応型レジスト材料を開発したときに用いた指標を参考にできる。なお、２００℃以上２５０℃未満のエッチング材料を選択する場合は、熱反応型レジスト材料のエッチング耐性がエッチング材料のエッチング耐性より高いものを選択する必要がある。エッチング層の材料の選択は、熱反応型レジスト層の選択とセットで考える必要がある。すなわち、エッチング材料には、まず熱反応型レジスト層より早いドライエッチングレートが要求され、好ましくは、エッチングレートで３倍以上、さらに好ましくは５倍以上が求められる。さらには、レジスト層や基板、必要に応じて後述の断熱層、熱吸収層のとの密着性が要求される。一方で、熱反応型レジスト材料もフッ化物の沸点が２００℃以上の元素から構成されることで、ドライエッチング耐性は非常に優れるが、材料によって、微細パターン幅や現像液（現像液に耐性がないエッチング材料の組み合わせも有り得る）などが異なり、これらを総合的に判断して、材料を選択する必要がある。
【００９７】
本発明に係るエッチング材料は具体的には、Ｔａ、Ｍｏ、Ｗ、Ｃ、Ｓｉ、Ｇｅ、Ｔｅ、及びＰ並びにそれら２種類以上の複合物、並びにそれらの酸化物、窒化物、及び炭酸化物からなる群より選ぶことができる材料であり、好ましくは、Ｔａ、Ｓｉ、Ｇｅ、及びＰ並びにそれらの酸化物、窒化物、硫化物、及び炭酸化物並びにＭｏ、Ｗのシリサイドからなる群より選ばれた材料であり、さらに好ましくは、Ｔａ、Ｓｉ、Ｇｅ、及びＰ並びにそれらの酸化物、窒化物からなる群より選ばれた材料である。特に好ましくは、特に成膜の容易性、経時安定性、強度、コスト、密着性等の観点から、ＳｉＯ２、Ｓｉ、Ｓｉ３Ｎ４であり、最も好ましくはＳｉＯ２である。
【００９８】
これらエッチング層に最適な材料の選択指針としては、選択する元素の主たるフッ化物の沸点が低い材料選択することが可能である。
【００９９】
これまでに、アスペクト比を所望の値にするために、エッチング層の重要性は記載してきたが、基材をエッチング層と一体化させることで均一なパターンを形成することも可能である。
【０１００】
以上、本発明に係る熱リソグラフィ用積層体について説明をしたが、本発明に係る熱リソグラフィ用積層体は、エッチングレートの観点から、該熱反応型レジスト材料が、不完全酸化物材料としてＣｒ１−ｘＯｘ（Ｘ＝０．２４）、Ｎｂ１−ｘＯｘ（Ｘ＝０．１１）、Ｔａ１−ｘＯｘ（Ｘ＝０．１７）、Ｔｉ１−ｘＯｘ（Ｘ＝０．１８）、Ｓｎ１−ｘＯｘ（Ｘ＝０．１）、Ｐｂ１−ｘＯｘ（Ｘ＝０．２１）、分解性材料として、Ｍｎ２Ｏ３、ＣｕＯ、Ｃｏ３Ｏ４、Ｐｂ３Ｏ４、ＢａＯ２、ＣａＣＯ３、ＦｅＳ２、ＳｎＳ２、溶融性複合金属材料、相変化性複合金属材料、酸化性複合金属材料としてＢｉ９７Ｔｅ３、Ｓｂ４０Ｔｅ６０、Ｇｅ２０Ｓｂ８０、Ｉｎ３２Ｓｂ６８、Ｉｎ５Ｓｂ９５、Ｍｏ５０Ｎｂ５０、Ｇａ５０Ｓｂ５０、Ｎｉ５０Ｂｉ５０、Ｎｉ７０Ｂｉ３０、Ｚｎ５０Ｔｅ５０、Ｃｕ１３．６Ｖ８６．４、Ｚｎ３２Ｓｂ６８のいずれかから選ばれ、該エッチング材料が、Ｔａ、Ｓｉ、Ｇｅ、Ｐ及びそれらの酸化物、窒化物から選ばれることが好ましい。レジスト層とエッチング層は総合的に選択する必要があることは、既に述べているが、その他に、市場の要求と共に微細パターンの狭ピッチ化が求められる中、これらのレジスト材料は、非常にγ特性に優れ微細パターンの形成が可能である。さらにはこれらの熱反応型レジスト材料は、数十ｎｍレベルまでの微細パターンを達することが可能であるため、エッチング層には、微細パターン形状に影響しないレベルでの平面平滑性が要求される。ここで挙げたエッチング材料は、例えば成膜条件においてスパッタ圧を下げる等の手法により容易に平坦化を達成することができ、これら熱反応型レジスト材料とエッチング層との組み合わせは、微細パターン形成能力に非常に特徴がある。
【０１０１】
さらに好ましくは、本発明に係るリソグラフィ用の積層体は、該熱反応型レジスト材料が、不完全酸化物材料としてＣｒ１−ｘＯｘ（Ｘ＝０．２４）、Ｎｂ１−ｘＯｘ（Ｘ＝０．１１）、Ｔａ１−ｘＯｘ（Ｘ＝０．１７）、Ｔｉ１−ｘＯｘ（Ｘ＝０．１８）、Ｓｎ１−ｘＯｘ（Ｘ＝０．１）、Ｐｂ１−ｘＯｘ（Ｘ＝０．２１）、分解性材料として、Ｍｎ２Ｏ３、ＣｕＯ、Ｃｏ３Ｏ４、Ｐｂ３Ｏ４、ＢａＯ２、ＣａＣＯ３、ＦｅＳ２、ＳｎＳ２、相変化性複合金属材料、酸化性複合金属材料として、Ｉｎ３２Ｓｂ６８、Ｉｎ５Ｓｂ９５、Ｇａ５０Ｓｂ５０、Ｎｉ５０Ｂｉ５０、Ｎｉ７０Ｂｉ３０、Ｚｎ３２Ｓｂ６８のいずれかから選ばれ、該エッチング材料が、Ｔａ、Ｓｉ、Ｇｅ、Ｐ及びそれらの酸化物、窒化物から選ばれることが好ましい。特に、不完全酸化物材料としてＣｒ１−ｘＯｘ（Ｘ＝０．２４）、Ｎｂ１−ｘＯｘ（Ｘ＝０．１１）、Ｔａ１−ｘＯｘ（Ｘ＝０．１７）、Ｔｉ１−ｘＯｘ（Ｘ＝０．１８）、Ｓｎ１−ｘＯｘ（Ｘ＝０．１）、Ｐｂ１−ｘＯｘ（Ｘ＝０．２１）、分解性材料としてＭｎ２Ｏ３、ＣｕＯ、Ｃｏ３Ｏ４、Ｐｂ３Ｏ４、ＢａＯ２、ＣａＣＯ３、ＦｅＳ２、ＳｎＳ２が好ましい。該レジスト材料が全てドライエッチング耐性に非常に優れる材料から選択されることで、溝深さを非常に深くするパターン形成に対応が可能になる。
【０１０２】
本発明に係る熱リソグラフィ用積層体のエッチング層をエッチングする際にドライエッチングに用いるフロン系ガスは、特に制限はないが、ＣＦ４、ＣＨＦ３、ＣＨ２Ｆ２、Ｃ２Ｆ６、Ｃ３Ｆ８、Ｃ４Ｆ６、Ｃ４Ｆ８、Ｃ４Ｆ１０、Ｃ５Ｆ１０、ＳＦ６、ＣＣｌ２Ｆ２などのフルオロカーボンなどが挙げられ、単独で用いても、複数のガスを混合して用いても構わない。さらにこれらのガスにＯ２、Ｈ２、Ａｒ、Ｎ２、ＣＯなどを混合したガス、またＨＢｒ、ＮＦ３、ＳＦ６、ＣＦ３Ｂｒ、ＨＣｌ、ＨＩ、ＢＢｒ３、ＢＣｌ３、Ｃｌ２、ＳｉＣｌ４の混合ガスやこれらにＡｒ、Ｏ２、Ｈ２、Ｎ２、ＣＯなどのガスを混合したガスも本発明におけるフロン系ガスの範囲とする。
【０１０３】
さらに、本発明では、上記のエッチングガスの種類、組成、およびエッチング温度といった条件を最適化することによってレジストマスクの耐性や、エッチング層のエッチング方向を制御することができる。例えば、使用するフロンガスのＦとＣとのモル比を制御することで、熱反応型レジスト層にフロロカーボン膜を形成（レジストの保護層として機能）させて、レジストのマスクの耐性を向上させる方法や、Ａｒ添加することで、フロン系ガスの解離度を制御して、エッチング層と熱反応型レジスト層のエッチングレート増減させる方法などがある。
【０１０４】
本発明に係る熱反応型レジスト材料を用いたモールドの製造方法を、以下に説明する。
本発明に係るモールドの形状は、平板形状又はスリーブ(ロール、ドラム)形状であることができる。光ディスクの原盤やナノインプリントなどで用いられるモールドの多くは小型で平板形状であるため、簡単な装置により転写することが可能である。大面積に転写する場合、大型のモールド大きなモールドを作製する必要があるが、大型のモールド全面に均一にパターンを付与すること、転写時にモールド全面に均一にプレス圧力をかけること、大型のモールドをきれいに離型することなどの問題がある。一方、スリーブ形状は、大面積にパターンを転写できる特徴があるが、レーザー加工や機械加工法を使ってサブミクロン（１μｍ以下）のサイズのパターンを形成することは非常に困難であった（上記非特許文献４を参照）。
【０１０５】
以下に、本発明に係るモールドの製造方法の各工程について説明する。
工程（１）平板又はスリーブ形状等の基材の上に上記熱リソグラフィ用積層体で用いられたエッチング材料を含有するエッチング層を配し、さらにエッチング層上に上記した本発明に係る熱反応型レジスト層を形成して積層膜を形成する。
工程（２）熱反応型レジスト層を露光し、露光部分（又は未露光部分）を現像する。
工程（３）現像後の熱反応型レジストをマスクとして、フロン系ガスを用いてエッチング層をドライエッチング処理して、微細パターンを形成する。
工程（４）熱反応型レジストを除去して、モールドを製造する。
【０１０６】
本発明に係るモールドの製造方法に使用される熱反応型レジスト材料は、単層であってもよく、幾つかのレジスト層を組み合わせた多層構造であってもよい。なお、どのようなレジストを選択するかは本発明の効果を奏する範囲内で、工程や要求加工精度等によって適宜変更することができる。
【０１０７】
積層構造を目的に応じて選択した場合、エッチング層を設けることで、パターンの加工深さを自由に制御でき、かつ、熱反応型レジスト層の厚みを加工に最適な膜厚に選択することができるようになる。すなわち、エッチング層の厚みを制御することで、加工深さを自由に制御できる。また、加工深さはエッチング層で制御できることから、熱反応型レジスト層は、露光や現像が容易な膜厚にすればよい。
【０１０８】
本発明に係る基材において、熱反応型レジスト材料で構成されたレジスト層は、単層であっても良く、図３に示すように、複数の（図３においては２層）レジスト層を組み合わせた多層構造（基材１上にエッチング層２が形成され、エッチング層２の上に第１レジスト層３ａ及び第２レジスト層３ｂが順次形成された構造）であっても良い。なお、どのようなレジストを選択するかは、工程や要求加工精度等によって適宜変更することができる。
【０１０９】
また、熱反応型レジスト層に熱吸収層を積層することもでき、この役割は、熱反応型レジストにおける光の吸収特性の選択範囲を広げることにある。例えば、図４に示すように、基材１上にエッチング層２が形成され、エッチング層２の上にレジスト層３が形成され、レジスト層３上に熱吸収層４が形成された構造でも良く、図５に示すように、基材１上にエッチング層２が形成され、エッチング層２の上に熱吸収層４が形成され、熱吸収層４上にレジスト層３が形成された構造でも良い。
【０１１０】
通常、熱反応レジストは広い波長域で吸収を持つ材料が多いが、材料によっては半導体レーザーの波長、例えば４０５ｎｍ近傍に光学的に吸収を持たない材料もある。その場合、熱吸収層にて半導体レーザーのエネルギーを吸収し熱に変換することで、その熱によって熱反応型レジストを反応させることが可能となる。本発明における熱吸収層に用いる材料としては、半導体レーザーの波長域で光吸収性を有する材料、例えば、Ｃ、Ｍｇ、Ａｌ、Ｓｉ、Ｔｉ、Ｖ、Ｃｒ、Ｍｎ、Ｆｅ、Ｃｏ、Ｎｉ、Ｃｕ、Ｚｎ、Ｇｅ、Ｓｅ、Ｚｒ、Ｎｂ、Ｍｏ、Ｐｄ、Ａｇ、Ｉｎ、Ｓｎ、Ｓｂ、Ｔｅ、Ｈｆ、Ｔａ、Ｗ、Ｐｔ、Ａｕ、Ｐｂ、及びＢｉ並びにその合金などが好適であり、これらの元素からなる酸化物、窒化物、硫化物、炭化物又はその混合物でもよい。
【０１１１】
さらに必要に応じて、熱反応型レジスト層は、断熱設計、放熱設計とすることができる。以下、断熱設計について述べる。これは半導体レーザーの照射によって昇温された部分の熱エネルギーの散逸を防止する効果がある。通常、基材は加工性に富む金属やガラスなどで作製される。ところが金属やガラスは熱伝導率が高いため、半導体レーザーの照射によって昇温された部分の熱エネルギーが基材に逃げる現象が起こる。したがって、露光部分を熱反応型レジストの反応温度に昇温するためには、より大きな出力の半導体レーザーが必要となる。半導体レーザーの高出力化は、光学部品の大型化やレーザー寿命の低下に繋がり好ましくない。基材側に熱絶縁層を設けることで熱の散逸を防ぎ、半導体レーザーのエネルギーをより効率良く使えるようになる。一方、放熱設計の場合には、さらに熱反応型レジスト材料から、できるだけ早く熱を逃がす必要があるときに設計する。熱が篭ることで、露光による熱反応のスポット形状より、広い領域で熱による反応が進行してしまう場合に放熱設計を行う。
【０１１２】
本発明において、熱反応型レジスト層、エッチング層を成膜する場合は、スパッタリング法や蒸着法やＣＶＤ法を用いた成膜が好ましい。本発明に係る熱反応型レジスト材料は、数十ｎｍレベルの微細パターン加工が可能であるため、微細パターンサイズによっては、成膜時の熱反応型レジスト材料の膜厚分布、表面の凹凸が非常に大きく影響することが考えられる。そこで、これらの影響をできる限り少なくするために、膜厚の均一性等の制御がやや困難な塗布法やスプレー法などによる成膜方法より、スパッタリング法や蒸着法やＣＶＤ法などの成膜方法で熱反応型レジスト材料を形成することが好ましい。
【０１１３】
本発明において露光に用いられるレーザーは、ＫｒＦやＡｒＦレーザーなどのエキシマレーザーや半導体レーザー、電子線、Ｘ線等を挙げることができる。然るにＫｒＦやＡｒＦレーザーなどのエキシマレーザーは装置が非常に大型で高価なこと、電子線、Ｘ線などは真空チェンバーを使用する必要があることからコストや大型化の観点からかなりの制限がある。従って、光源装置が非常に小型化でき、安価である半導体レーザーを用いることが好ましい。
【０１１４】
一般的に、電子線やエキシマレーザー等を用いて露光光源を短波長化することで微細パターンの形成を可能にしてきたが、本発明の熱反応型レジスト材料は半導体レーザーでも十分に微細パターンを形成することが可能あるため、本発明に用いられるレーザーは半導体レーザーが好ましい。
【０１１５】
現像には、酸及び又はアルカリ溶液及び又は錯形成剤および有機溶剤などを用いることができる。酸溶液として、塩酸、硫酸、硝酸、燐酸、酢酸、シュウ酸、フッ酸、硝酸アンモニウムなどを、アルカリ溶液として、水酸化ナトリウム、水酸化カリウム、炭酸ナトリウム、アンモニア、ＴＭＡＨ（水酸化テトラメチルアンモニウム）、錯形成剤として、シュウ酸、エチレンジアミン４酢酸及びその塩などの溶液などの一般的な溶液を単独又は混合溶液として用いることができる。また、現像液中に過酸化水素や過酸化マンガンなどの電位調整剤などを加えることも可能である。さらに、現像液中に界面活性剤などを添加して現像性を向上させることも可能である。また、レジスト材料によっては、まず酸現像液で現像した後に、アルカリ現像液で現像して目的の現像を達成するなどの方法を採用してもよい。
【０１１６】
本発明において、ドライエッチング処理する工程に用いられる装置は、真空中でフロン系ガスが導入でき、プラズマが形成でき、エッチング処理ができるものであれば特に制限はないが、市販のドライエッチング装置、ＲＩＥ装置、ＩＣＰ装置などを用いることができる。ドライエッチング処理を行うガス種、時間、電力などは、レジスト材料の種類、エッチング層の種類、エッチング層の厚み、エッチング層のエッチングレートなどによって適宜決定しうる。
【０１１７】
最終的に、本発明に係るモールドを得るためには、熱反応型レジスト材料を除去する必要がある。熱反応型レジスト材料の除去方法は、エッチング層に影響がなければ特に制限はなく、例えば、ウエットエッチング、ドライエッチングなどを用いることができる。
【０１１８】
本発明においては、これらのモールドの製造方法を用いることにより、１ｎｍ以上１μｍ以下の範囲の微細パターンを有するモールドを製造することが可能となる。なお、本発明に係るモールドの製造方法においては、基材としては、平板形状を用いることが好まししい。
【０１１９】
以下、本発明の効果を明確にするために実施した実施例及び比較例により本発明を詳細に説明する。なお、本発明は、以下の実施例によって何ら限定されるものではない。
【０１２０】
（実施例１）
遷移金属の熱反応型レジスト材料としてＣｒ１−ｘＯｘ、Ｎｂ１−ｘＯｘ、Ｔａ１−ｘＯｘ、Ｔｉ１−ｘＯｘを選択した。またエッチング層にはＳｉＯ２を選択した。
【０１２１】
まず５０ｍｍΦのガラス平板基板上にスパッタリング法によりＳｉＯ２ターゲットを用いて、以下の表３中の条件で３５０ｎｍ成膜した。続いて、Ｃｒターゲットを用いて表３中の条件でＣｒ１−ｘＯｘを４０ｎｍ成膜した。熱反応型レジスト材料Ｎｂ１−ｘＯｘ、Ｔａ１−ｘＯｘ、Ｔｉ１−ｘＯｘに関しても同様に、まず膜厚３５０ｎｍのＳｉＯ２を成膜し、その後、表３中の条件でＮｂ１−ｘＯｘ、Ｔａ１−ｘＯｘ、Ｔｉ１−ｘＯｘを、それぞれ、成膜した。
【０１２２】
【表３】
0005600339.tif 000004
【０１２３】
堆積した熱反応型レジスト材料を、それぞれ、蛍光Ｘ線で各々の金属と酸化物の比から分析したところ、表３に示すｘ値であった。また、上記と同条件で、それぞれの熱反応型レジスト材料のみを成膜し、ＸＲＤ分析を行った所、すべての材料において明瞭な回折パターンは得られずアモルファスであった。
【０１２４】
以上のように成膜したレジスト層を以下の条件で露光した。
露光用半導体レーザー波長：４０５ｎｍ
レンズ開口数：０．８５
露光レーザーパワー：１ｍＷ〜１０ｍＷ
送りピッチ：１５０ｎｍ〜３５０ｎｍ
【０１２５】
露光中にレーザーの強度を変調させることで、さまざまな形状やパターンを作製できるが、実験では露光精度を確かめるために、パターンとして連続の溝形状を使用した。形成する形状は目的とする用途によっては孤立した円形、楕円形状等でも構わず、本発明は露光形状によって何ら制限を受けるものではない。
【０１２６】
続いて、上記露光機によって露光された熱反応型レジストの現像を行った。現像にはウエット工程による現像を適用した。現像液には酸やアルカリまたそれらに電位調整剤、界面活性剤を加えたものなどを用いることができ、各々の熱反応型レジストの現像は、以下の表４に示す条件で行った。
【０１２７】
【表４】
0005600339.tif 000005
【０１２８】
このように現像された熱反応型レジストを、ＳＥＭ（走査型電子顕微鏡）にて表面形状と断面形状を観察したところ、表４に示す開口幅（ｎｍ）と深さ（ｎｍ）がパターンとして形成されていた。
【０１２９】
次に得られた熱反応型レジストをマスクとしてドライエッチングによるＳｉＯ２のエッチングを行った。ドライエッチングは、エッチングガスとしてＣＦ４を用い、処理ガス圧を５Ｐａ、処理電力を４００Ｗ、処理時間１５分の条件で行った。エッチング後に再度、ＳＥＭ（走査型電子顕微鏡）にて表面形状と断面形状を観察したところ、表４に示すアスペクト比を有するエッチング層深さ（ｎｍ）とレジスト膜厚（ｎｍ）が観察され、エッチング層がマスクの幅形状を反映してパターンが形成されているとともに、マスクはエッチングされることなく形状を維持していた。
【０１３０】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写された。
【０１３１】
（実施例２）
ＸＩＩ〜ＸＶ族元素の熱反応型レジスト材料としてＳｎ１−ｘＯｘ、Ｐｂ１−ｘＯｘを選択した。これら熱反応型レジストも実施例１と同様に３５０ｎｍの膜厚のＳｉＯ２膜上に表３に示す条件で、それぞれ、成膜を行った。
【０１３２】
堆積した熱反応型レジストを蛍光Ｘ線で分析した所、表３中に示すｘ値であった。また、上記と同条件で、それぞれの熱反応型レジスト材料のみを成膜し、ＸＲＤ分析を行った所、すべての材料において明瞭な回折パターンは得られずアモルファスであった。以上のように成膜したレジスト層を実施例１と同様に露光した。
【０１３３】
続いて、上記露光機によって露光された熱反応型レジストの現像を行った。現像に関しても、実施例１と同様にして、表４に示す条件で行った。
【０１３４】
このように現像された熱反応型レジストを、ＳＥＭ（走査型電子顕微鏡）にて表面形状と断面形状を観察したところ、表４に示す開口幅（ｎｍ）と深さ（ｎｍ）がパターンとして形成されていた。
【０１３５】
次に得られた熱反応型レジストをマスクとしてドライエッチングによるＳｉＯ２のエッチングを行った。ドライエッチングは、実施例１と同様の条件で行った。エッチング後再度、ＳＥＭ（走査型電子顕微鏡）にて表面形状と断面形状を観察したところ、表４に示すアスペクト比を成すエッチング層深さ（ｎｍ）とレジスト膜厚（ｎｍ）が観察され、エッチング層がマスクの幅形状を反映してパターンが形成されているとともに、マスクはエッチングされることなく形状を維持していた。
【０１３６】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写された。
【０１３７】
（実施例３）
遷移金属の熱反応型レジスト材料としてＣｒ１−ｘＯｘを選択し、エッチング層としてＴｅ１−ｘＯｘを選択した以外は実施例１と同様に成膜を行い、露光、現像を行った。Ｔｅ１−ｘＯｘの成膜条件を表３に示す。
【０１３８】
次に、熱反応型レジストをマスクとしてドライエッチングによるＴｅ１−ｘＯｘのエッチングを行った。ドライエッチングは、エッチングガスとしてＣＦ４を用い、処理ガス圧を５Ｐａ、処理電力を４００Ｗ、処理時間２０分の条件で行った。エッチング後再度、ＳＥＭ（走査型電子顕微鏡）にて表面形状と断面形状を観察したところ、表４に示すアスペクト比を成すエッチング層深さ（ｎｍ）とレジスト膜厚（ｎｍ）が観察され、エッチング層がマスクの幅形状を反映してパターンが形成されているとともに、マスクはエッチングされることなく形状を維持していた。
【０１３９】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写された。
【０１４０】
（実施例４）
ＸＩＩ〜ＸＶ族元素の熱反応型レジスト材料としてＳｎ１−ｘＯｘを選択した。またエッチング層にはＳｉＯ２を選択した。
【０１４１】
成膜は、実施例１で用いた平板基材の代わりにスリーブ状基板（内径Φ５８ｍｍ、外径Φ６０ｍｍのＡｌの中空円筒）上に実施した。成膜中は、膜を均一に堆積させるために、スリーブを回転させてスパッタを行った。堆積した熱反応型レジストＳｎ１−ｘＯｘは、膜厚４０ｎｍ、ｘ値は０．１７でアモルファスであった。
【０１４２】
このように準備されたスリーブを、下記条件で露光した。
露光用半導体レーザー波長：４０５ｎｍ
レンズ開口数：０．８５
露光レーザーパワー：１ｍＷ〜１０ｍＷ
送りピッチ：１５０ｎｍ〜３５０ｎｍ
回転速度：７００ｒｐｍ
【０１４３】
続いて、上記露光機によって露光された熱反応型レジストの現像を行った。現像に関しても、実施例１と同様に実施した。
【０１４４】
次に得られた熱反応型レジストをマスクとしてドライエッチングによるＳｉＯ２のエッチングを行った。ドライエッチングは、実施例１と同様の条件で行った。エッチング中は、エッチングを均一に行うためスリーブを回転させて行った。
【０１４５】
その後、スリーブから熱反応型レジストのみを剥離したものをモールドとして用いて、ＵＶ硬化樹脂を使って表面形状をフィルムに転写させた。
【０１４６】
このようにして得られたフィルムを、ＳＥＭ（走査型電子顕微鏡）にて表面形状と断面形状を観察したところ、実施例１で得られた値と同じ結果が得られ、ほぼモールドを反転した形状がフィルム上に転写された。
【０１４７】
（比較例１）
フッ化物の沸点が２００℃以下である元素Ｗを選択し、熱反応型レジストとしてＷＯｘを用いた。このＷＯｘレジストも実施例１同様に３５０ｎｍの膜厚のＳｉＯ2膜上に表３中の条件で各々成膜を行った。
【０１４８】
堆積した熱反応型レジストを蛍光Ｘ線で分析した所、表３に示すＸ値であった。また、上記と同条件で、熱反応型レジスト材料のみを成膜し、ＸＲＤ分析を行った所、明瞭な回折パターンは得られずアモルファスであった。以上のように準備した膜を実施例１と同様に露光した。
【０１４９】
続いて、上記露光機によって露光された熱反応型レジストの現像を行った。現像に関しても、実施例１と同様に、表４に示す条件で行った。
【０１５０】
このように現像された熱反応型レジストを、ＳＥＭ（走査型電子顕微鏡）にて表面形状及び断面形状を観察したところ、表４に示す開口幅（ｎｍ）及び深さ（ｎｍ）がパターンとして形成されていた。
【０１５１】
次に得られた熱反応型レジストをマスクとしてドライエッチングによるＳｉＯ2のエッチングを行った。ドライエッチングは、実施例１と同様の条件で行った。エッチング後再度、ＳＥＭ（走査型電子顕微鏡）にて表面形状と断面形状を観察したところ、レジストが消失しており、明瞭な凹凸パターンが観察されなかった。
【０１５２】
（比較例２）
熱反応型レジストとしてＳｎ１−ｘＯｘを選択した。エッチング層は、フッ化物の沸点が１０００℃を超えるＺｎを含むＳｉＯ2−ＺｎＳを選択し、表３中の条件で各々成膜を行った。
【０１５３】
堆積した熱反応型レジストを蛍光Ｘ線で分析した所、表３に示すＸ値であった。また、上記と同条件で、熱反応型レジスト材料のみを成膜し、ＸＲＤ分析を行った所、明瞭な回折パターンは得られずアモルファスであった。以上のように準備した膜を実施例１と同様に露光した。
【０１５４】
続いて、上記露光機によって露光された熱反応型レジストの現像を行った。現像に関しても、実施例１と同様の条件で行った。
【０１５５】
このように現像された熱反応型レジストを、ＳＥＭ（走査型電子顕微鏡）にて表面形状及び断面形状を観察したところ、パターンが形成されていた。
【０１５６】
次に得られた熱反応型レジストをマスクとしてドライエッチングによるＳｉＯ2−ＺｎＳのエッチングを行った。ドライエッチングは、実施例１と同様の条件で行った。エッチング後再度、ＳＥＭ（走査型電子顕微鏡）にて表面形状と断面形状を観察したところ、ピラー状のエッチング残りが観察され、均一なエッチングができていなかった。ピラー状の先端部をＥＤＸ分析したところ、Ｚｎに帰属のシグナルが観察された。エッチング層にフッ化物の沸点が非常に高いＺｎが含まれていたため、Ｚｎがエッチングできず、マスクとして働いたため均一なエッチングができなかったものと考えられる。
【０１５７】
（実施例５）
熱反応型レジスト材料としてＣｕＯ、Ｃｏ３Ｏ４、Ｍｎ２Ｏ３、Ｐｂ３Ｏ４を選択した。またエッチング層にはＳｉＯ２層を選択した。
【０１５８】
まず５０ｍｍφのガラス平板基板上にスパッタリング法によりＳｉＯ２ターゲットを用いて、以下の表５中の条件で３５０ｎｍ成膜した。続いて、Ｍｎ２Ｏ３ターゲットを用いて表５中の条件でＭｎ２Ｏ３を４０ｎｍ成膜した。熱反応型レジスト材料ＣｕＯ、Ｃｏ３Ｏ４、Ｐｂ３Ｏ４に関しても同様に、まず膜厚３５０ｎｍのＳｉＯ２を成膜し、その後、表５中の条件でＣｕＯ、Ｃｏ３Ｏ４、Ｐｂ３Ｏ４をそれぞれ成膜した。
【０１５９】
【表５】
0005600339.tif 000006
【０１６０】
別途、上記と同条件で、それぞれの熱反応型レジスト材料のみを成膜し、ＸＲＤ（Ｘ線回折）分析を行った所、すべての材料において明瞭な回折パターンは得られずアモルファスであった。
【０１６１】
以上のように成膜したレジスト層を以下の条件で露光した。
露光用半導体レーザー波長：４０５ｎｍ
レンズ開口数：０．８５
露光レーザーパワー：１ｍＷ〜１０ｍＷ
送りピッチ：１５０ｎｍ〜３５０ｎｍ
【０１６２】
露光中にレーザーの強度を変調させることで、さまざまな形状やパターンを作製できるが、実験では露光精度を確かめるために、パターンとして連続の溝形状を使用した。形成する形状としては、目的とする用途によっては孤立した円形、楕円形状等でも構わず、本発明は露光形状によって何ら制限を受けるものではない。
【０１６３】
続いて、上記露光機によって露光された熱反応型レジストの現像を行った。現像にはウエット工程による現像を適用した。現像液には酸やアルカリまたそれらに電位調整剤、界面活性剤を加えたものなどを用いることができ、各々の熱反応型レジストの現像は、以下の表６に示す条件で行った。
【０１６４】
【表６】
0005600339.tif 000007
【０１６５】
このように現像された熱反応型レジストを、ＳＥＭ（走査型電子顕微鏡）にて表面形状と断面形状を観察したところ、表６に示す開口幅（ｎｍ）と深さ（ｎｍ）がパターンとして形成されていた。
【０１６６】
次に得られた熱反応型レジストをマスクとしてドライエッチングによるＳｉＯ２のエッチングを行った。ドライエッチングは、エッチングガスとしてＣＦ４を用い、処理ガス圧を５Ｐａ、処理電力を４００Ｗ、処理時間１０分の条件で行った。エッチング後に再度、ＳＥＭ（走査型電子顕微鏡）にて表面形状と断面形状を観察したところ、表６に示すアスペクト比を有するエッチング層深さ（ｎｍ）の均一な微細パターンが観察され、エッチング層がマスクの幅形状を反映してパターンが形成されていた。代表例として熱反応型レジストにＭｎ２Ｏ３を用いた時の断面ＳＥＭ像を図６に示す。
【０１６７】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写された。
【０１６８】
（実施例６）
熱反応型レジスト材料としてＢａＯ２、ＣａＣＯ３を選択した。これら熱反応型レジストは、実施例５と同様の条件で３５０ｎｍの膜厚のＳｉＯ２膜を成膜し、その上にＣからなる熱吸収層を２０ｎｍ成膜し、その上に熱反応型レジストを表５に示す条件で成膜を行った。別途、上記と同条件で、それぞれの熱反応型レジスト材料のみを成膜し、ＸＲＤ分析を行った所、すべての材料において明瞭な回折パターンは得られずアモルファスであった。
【０１６９】
以上のように成膜したレジスト層を実施例５と同様に露光した。続いて、上記露光機によって露光された熱反応型レジストの現像を行った。現像に関しても、実施例５と同様にして、表６に示す条件で行った。
【０１７０】
このように現像された熱反応型レジストを、ＳＥＭ（走査型電子顕微鏡）にて表面形状と断面形状を観察したところ、表６に示す開口幅（ｎｍ）と深さ（ｎｍ）がパターンとして形成されていた。
【０１７１】
次に得られた熱反応型レジストをマスクとしてドライエッチングによるＣ層とＳｉＯ２層のエッチングを行った。まずＣのドライエッチングはＯ２ガスで実施した。次にＳｉＯ２のドライエッチングは、処理時間を１５分に変えた以外は実施例５と同様の条件で行った。エッチング後再度、ＳＥＭ（走査型電子顕微鏡）にて表面形状と断面形状を観察したところ、表６に示すアスペクト比を成すエッチング層深さ（ｎｍ）の均一な微細パターンが観察され、エッチング層がマスクの幅形状を反映してパターンが形成されていた。
【０１７２】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写された。
【０１７３】
（実施例７）
熱反応型レジスト材料としてＦｅＳ２、ＳｎＳ２を選択し、エッチング層としてＳｉ３Ｎ４を選択した以外は実施例５と同様に成膜を行い、露光、現像を行った。ＦｅＳ２、ＳｎＳ２の成膜条件を表５に示す。
【０１７４】
次に、熱反応型レジストをマスクとしてドライエッチングによるＳｉ３Ｎ４のエッチングを行った。ドライエッチングは、エッチングガスとしてＣＨＦ３を用い、処理ガス圧を５Ｐａ、処理電力を４００Ｗ、処理時間１５分の条件で行った。エッチング後再度、ＳＥＭ（走査型電子顕微鏡）にて表面形状と断面形状を観察したところ、表６に示すアスペクト比を成すエッチング層深さ（ｎｍ）の均一な微細パターンが観察され、エッチング層がマスクの幅形状を反映してパターンが形成されていた。
【０１７５】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写された。
【０１７６】
（実施例８）
熱反応型レジスト材料としてＣｕＯを選択した。またエッチング層にはＳｉＯ２を選択した。成膜は、実施例５で用いた平板基材の代わりにスリーブ状基板（内径φ５８ｍｍ、外径φ６０ｍｍのＡｌの中空円筒）を用いて実施例１と同様の条件で実施した。成膜中は、膜を均一に堆積させるために、スリーブを回転させてスパッタリングを行った。堆積した熱反応型レジストＣｕＯはアモルファスであった。
【０１７７】
このように準備されたスリーブを、下記条件で露光した。
露光用半導体レーザー波長：４０５ｎｍ
レンズ開口数：０．８５
露光レーザーパワー：１ｍＷ〜１０ｍＷ
送りピッチ：１５０ｎｍ〜３５０ｎｍ
回転速度：７００ｒｐｍ
【０１７８】
続いて、上記露光機によって露光された熱反応型レジストの現像を行った。現像に関しても、実施例５と同様に実施した。
【０１７９】
次に得られた熱反応型レジストをマスクとしてドライエッチングによるＳｉＯ２のエッチングを行った。ドライエッチングは、実施例５と同様の条件で行った。エッチング中は、エッチングを均一に行うためスリーブを回転させて行った。その後、スリーブから熱反応型レジストのみを剥離したものをモールドとして用いて、ＵＶ硬化樹脂を使って表面形状をフィルムに転写させた。
【０１８０】
このようにして得られたフィルムを、ＳＥＭ（走査型電子顕微鏡）にて表面形状と断面形状を観察したところ、実施例５で得られた値と同じ結果が得られ、ほぼモールドを反転した均一な微細パターン形状がフィルム上に転写された。
【０１８１】
（実施例９）
熱反応型レジスト層をスパッタ法にて作製するターゲットとしてＣｕＯとＳｉ（共スパッタ法）を選択した。またエッチング層をスパッタ法にて作製するターゲットとしてＳｉＯ２を選択した。
【０１８２】
まず５０ｍｍΦのガラス平板基板上にエッチング層を、以下の表７中の条件で３００ｎｍ成膜した。続いて熱反応型レジスト層を、ＣｕＯとＳｉターゲットを用いて表７中の条件で成膜した。
【０１８３】
【表７】
0005600339.tif 000008
【０１８４】
尚、表７においては、各添加材の比率（例えば、Ｃｕ−Ａｌ、９０ａｔ％‐１０ａｔ％）とは、原子量比を表す。
【０１８５】
他の熱反応型レジスト層に関しても、同様にまず膜厚３００ｎｍのエッチング層を成膜し、その後、表７中の条件で熱反応型レジスト層をそれぞれ成膜した。得られた熱反応型レジスト材料の組成は、Ｃｕ／Ｓｉ＝９６ａｔ％／４ａｔ％、Ｃｕ／Ａｌ＝９５ａｔ％／５ａｔ％であった。
【０１８６】
以上のように成膜した積層体を以下の条件で露光した。
露光用半導体レーザー波長：４０５ｎｍ
レンズ開口数：０．８５
露光レーザーパワー：１ｍＷ〜１０ｍＷ
送りピッチ：１００ｎｍ〜３５０ｎｍ
【０１８７】
露光中にレーザーの強度を変調させることで、さまざまな形状やパターンを作製できるが、実験では露光精度を確かめるために、パターンとして連続の溝形状を使用した。形成する形状は目的とする用途によっては孤立した円形、楕円形状等でも構わず、本発明は露光形状によって何ら制限を受けるものではない。
【０１８８】
続いて、上記露光機によって露光された熱反応型レジストの現像を行った。現像にはウエット工程による現像を適用した。現像液には酸、アルカリ、錯形成剤、またそれらに電位調整剤、界面活性剤を加えたものなどを用いることができ、各々の熱反応型レジストの現像は、以下の表８に示す条件で行った。
【０１８９】
【表８】
0005600339.tif 000009
【０１９０】
尚、表８においても表７と同様に、各添加材の比とは、原子量比を表す。
このように現像された熱反応型レジストを、ＳＥＭ（走査型電子顕微鏡）にて表面形状と断面形状を観察したところ、表７に示す開口幅（ｎｍ）と深さ（ｎｍ）がパターンとして形成されていた。
【０１９１】
次に得られた熱反応型レジストをマスクとしてドライエッチングによるＳｉＯ２のエッチングを行った。ドライエッチングは、エッチングガスとしてＣＦ４を用い、処理ガス圧を５Ｐａ、処理電力を４００Ｗ、処理時間１０分の条件で行った。エッチング後に再度、ＳＥＭ（走査型電子顕微鏡）にて表面形状と断面形状を観察したところ、表８に示すアスペクト比を有するエッチング層深さ（ｎｍ）の均一な微細パターンが観察され、エッチング層がマスクの幅形状を反映してパターンが形成されていた。
【０１９２】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写されたことをＳＥＭで確認した。代表例として熱反応型レジストにＣｕＯとＳｉをターゲットに用いたレジストのときの断面ＳＥＭ像を図７に示す。
【０１９３】
（実施例１０）
熱反応型レジスト層をスパッタ法にて作製するターゲットとしてＣｕＯ−ＳｉＯ２（１０ａｔ％）を選択した。またエッチング層をスパッタ法にて作製するターゲットとしてＳｉ３Ｎ４を選択した。
【０１９４】
まず５０ｍｍΦのガラス平板基板上にエッチング層を、以下の表７中の条件で３００ｎｍ成膜した。続いて熱反応型レジスト層を、ＣｕＯ−ＳｉＯ２（Ｃｕ／Ｓｉ＝９０ａｔ％／１０ａｔ％）ターゲットを用いて表７中の条件で成膜した。
【０１９５】
他の熱反応型レジスト層に関しても、同様にまず膜厚３００ｎｍのエッチング層を成膜し、その後、表７中の条件で熱反応型レジスト層をそれぞれ成膜した。得られた熱反応型レジスト材料の組成は、ターゲット組成とほぼ同じであった。以上のように成膜したレジスト層を実施例９と同様に露光した。
【０１９６】
続いて、上記露光機によって露光された熱反応型レジストの現像を行った。現像に関しても、実施例９と同様にして、表７に示す条件で行った。
【０１９７】
このように現像された熱反応型レジストを、ＳＥＭ（走査型電子顕微鏡）にて表面形状と断面形状を観察したところ、表８に示す開口幅（ｎｍ）と深さ（ｎｍ）がパターンとして形成されていた。
【０１９８】
次に得られた熱反応型レジストをマスクとしてエッチング層のドライエッチングを行った。ドライエッチングは、表７に記載するエッチングガスを用い、処理ガス圧を５Ｐａ、処理電力を３００Ｗ、処理時間１０分の条件で行った。エッチング後に再度、ＳＥＭ（走査型電子顕微鏡）にて表面形状と断面形状を観察したところ、表８に示すアスペクト比を有するエッチング層深さ（ｎｍ）の均一な微細パターンが観察され、エッチング層がマスクの幅形状を反映してパターンが形成されていた。
【０１９９】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写されたことをＳＥＭで確認した。
【０２００】
（実施例１１）
熱反応型レジスト層をスパッタ法にて作製するターゲットとしてＣｕＯ−ＭｏＯ３（Ｃｕ／Ｍｏ＝９０ａｔ％／１０ａｔ％）を選択した。またエッチング層をスパッタ法にて作製するターゲットとしてＳｉＯ２を選択した。
【０２０１】
まず５０ｍｍΦのガラス平板基板上にエッチング層を、以下の表７中の条件で３００ｎｍ成膜した。続いて熱反応型レジスト層を、ＣｕＯ−ＭｏＯ３（Ｃｕ／Ｍｏ＝９０ａｔ％／１０ａｔ％）ターゲットを用いて表７中の条件で成膜した。
【０２０２】
他の熱反応型レジスト層に関しても、同様にまず膜厚３００ｎｍのエッチング層を成膜し、その後、表７中の条件で熱反応型レジスト層をそれぞれ成膜した。得られた熱反応型レジスト材料の組成は、ターゲット組成とほぼ同じであった。以上のように成膜したレジスト層を実施例９と同様に露光した。
【０２０３】
続いて、上記露光機によって露光された熱反応型レジストの現像を行った。現像に関しても、実施例９と同様にして、表８に示す条件で行った。
【０２０４】
このように現像された熱反応型レジストを、ＳＥＭ（走査型電子顕微鏡）にて表面形状と断面形状を観察したところ、表７に示す開口幅（ｎｍ）と深さ（ｎｍ）がパターンとして形成されていた。
【０２０５】
次に得られた熱反応型レジストをマスクとしてエッチング層のドライエッチングを行った。ドライエッチングは、表７に記載するエッチングガスを用い、処理ガス圧を５Ｐａ、処理電力を３００Ｗ、処理時間１０分の条件で行った。エッチング後に再度、ＳＥＭ（走査型電子顕微鏡）にて表面形状と断面形状を観察したところ、表８に示すアスペクト比を有するエッチング層深さ（ｎｍ）の均一な微細パターンが観察され、エッチング層がマスクの幅形状を反映してパターンが形成されていた。
【０２０６】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写されたことをＳＥＭで確認した。
【０２０７】
（実施例１２）
熱反応型レジスト層をスパッタ法にて作製するターゲットとしてＣｏ３Ｏ４−ＳｉＯ２（Ｃｏ／Ｓｉ＝９５ａｔ％／５ａｔ％）を選択した。またエッチング層をスパッタ法にて作製するターゲットとしてＳｉＯ２を選択した。
【０２０８】
まず５０ｍｍΦのガラス平板基板上にエッチング層を、表７中の条件で３００ｎｍ成膜した。続いて熱反応型レジスト層を、Ｃｏ３Ｏ４−ＳｉＯ２（Ｃｏ／Ｓｉ＝９５ａｔ％／５ａｔ％）ターゲットを用いて表７中の条件で成膜した。
【０２０９】
他の熱反応型レジスト層に関しても、同様にまず膜厚３００ｎｍのエッチング層を成膜し、その後、表７中の条件で熱反応型レジスト層をそれぞれ成膜した。得られた熱反応型レジスト材料の組成は、ターゲット組成とほぼ同じであった。以上のように成膜したレジスト層を実施例９と同様に露光した。
【０２１０】
続いて、上記露光機によって露光された熱反応型レジストの現像を行った。現像に関しても、実施例９と同様にして、表７に示す条件で行った。
【０２１１】
このように現像された熱反応型レジストを、ＳＥＭ（走査型電子顕微鏡）にて表面形状と断面形状を観察したところ、表８に示す開口幅（ｎｍ）と深さ（ｎｍ）がパターンとして形成されていた。
【０２１２】
次に得られた熱反応型レジストをマスクとしてエッチング層のドライエッチングを行った。ドライエッチングは、表８に記載するエッチングガスを用い、処理ガス圧を５Ｐａ、処理電力を３００Ｗ、処理時間１０分の条件で行った。エッチング後に再度、ＳＥＭ（走査型電子顕微鏡）にて表面形状と断面形状を観察したところ、表８に示すアスペクト比を有するエッチング層深さ（ｎｍ）の均一な微細パターンが観察され、エッチング層がマスクの幅形状を反映してパターンが形成されていた。
【０２１３】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写されたことをＳＥＭで確認した。
【０２１４】
（実施例１３）
熱反応型レジスト層をスパッタリング法にて作製するターゲットとしてＢｉ９７Ｔｅ３、Ｓｂ４０Ｔｅ６０を選択した。またエッチング層をスパッタリング法にて作製するターゲットとしてＳｉＯ２を選択した。
【０２１５】
まず５０ｍｍφのガラス平板基板上にエッチング層を、ＳｉＯ２ターゲットを用いて下記表９中の条件で厚さ３００ｎｍ成膜した。続いて熱反応型レジスト層を、Ｂｉ９７Ｔｅ３ターゲットを用いて表９中の条件で成膜した。他の熱反応型レジスト層に関しても、同様に、表９中の条件で膜厚３００ｎｍのエッチング層を成膜し、その後、下記表９中の条件で熱反応型レジスト層を成膜した。
【０２１６】
以上のように成膜した積層体を以下の条件で露光した。
露光用半導体レーザー波長：４０５ｎｍ
レンズ開口数：０．８５
露光レーザーパワー：１ｍＷ〜１０ｍＷ
送りピッチ：１００ｎｍ〜３５０ｎｍ
【０２１７】
露光中にレーザーの強度を変調させることで、さまざまな形状やパターンを作製できるが、実験では露光精度を確かめるために、パターンとして連続の溝形状を使用した。形成する形状は目的とする用途によっては孤立した円形、楕円形状等でも構わず、本発明は露光形状によって何ら制限を受けるものではない。
【０２１８】
また、露光により熱反応型レジスト材料は、物理変化及び／又は化学変化を起こすが、これらの変化は、単一で生じる場合と複合（例えば溶融＋酸化など）で生じる場合がある。下記表１０に熱反応型レジスト材料が主に生じる変化について併記する。
【０２１９】
続いて、上記露光機によって露光された熱反応型レジストの現像を行った。現像にはウエット工程による現像を適用した。現像液には酸やアルカリまたそれらに電位調整剤、界面活性剤を加えたものなどを用いることができ、各々の熱反応型レジストの現像は下記表９に示す条件で行った。
【０２２０】
このように現像された熱反応型レジストを、ＳＥＭ（走査型電子顕微鏡）にて表面形状と断面形状を観察したところ、下記表１０に示す開口幅（ｎｍ）と深さ（ｎｍ）がパターンとして形成されていた。
【０２２１】
次に、得られた熱反応型レジストをマスクとしてエッチング層のドライエッチングを行った。ドライエッチングは、下記表１０に記載するエッチングガスを用い、処理ガス圧を５Ｐａ、処理電力を４００Ｗ、処理時間１０分の条件で行った。エッチング後に再度、ＳＥＭ（走査型電子顕微鏡）にて表面形状と断面形状を観察したところ、下記表１０に示すアスペクト比を有するエッチング層深さ（ｎｍ）の均一な微細パターンが観察され、エッチング層がマスクの幅形状を反映してパターンが形成されていた。
【０２２２】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写された。
【０２２３】
なお、表９、表１０に記載のレジスト層及びエッチング層の組成は、便宜上ターゲット材料の組成がそのまま反映されているとして記載した値で、必ずしもレジスト層及びエッチング層そのものの組成を示さないことがある。以下の実施例についても同様に扱うものとする。
【０２２４】
（実施例１４）
熱反応型レジスト層をスパッタリング法にて作製するターゲットとしてＧｅ２０Ｓｂ８０、Ｉｎ３２Ｓｂ６８、Ｉｎ５Ｓｂ９５を選択した。またエッチング層をスパッタリング法にて作製するターゲットとしてＳｉＯ２を選択した。
【０２２５】
まず５０ｍｍφのガラス平板基板上にエッチング層を、ＳｉＯ２ターゲットを用いて下記表９中の条件で厚さ１５０ｎｍ成膜した。続いて熱反応型レジスト層を、Ｇｅ２０Ｓｂ８０ターゲットを用いて下記表９中の条件で成膜した。他の熱反応型レジスト層に関しても、同様に、下記表９中の条件で膜厚１５０ｎｍのエッチング層を成膜し、その後、下記表９中の条件で熱反応型レジスト層を成膜した。
【０２２６】
以上のように成膜したレジスト層を実施例１３と同様に露光した。続いて、上記露光機によって露光された熱反応型レジストの現像を行った。現像に関しても、実施例１３と同様にして、下記表１０に示す条件で行った。
【０２２７】
このように現像された熱反応型レジストを、ＳＥＭ（走査型電子顕微鏡）にて表面形状と断面形状を観察したところ、下記表１０に示す開口幅（ｎｍ）と深さ（ｎｍ）がパターンとして形成されていた。
【０２２８】
次に得られた熱反応型レジストをマスクとしてエッチング層のドライエッチングを行った。ドライエッチングは、下記表１０に記載するエッチングガスを用い、処理ガス圧を５Ｐａ、処理電力を４００Ｗ、処理時間１０分の条件で行った。エッチング後に再度、ＳＥＭ（走査型電子顕微鏡）にて表面形状と断面形状を観察したところ、表１０に示すアスペクト比を有するエッチング層深さ（ｎｍ）の均一な微細パターンが観察され、エッチング層がマスクの幅形状を反映してパターンが形成されていた。
【０２２９】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写された。
【０２３０】
（実施例１５）
熱反応型レジスト層をスパッタリング法にて作製するターゲットとしてＭｏ５０Ｎｂ５０、Ｇａ５０Ｓｂ５０、Ｎｉ５０Ｂｉ５０、Ｎｉ７０Ｂｉ３０、Ｚｎ５０Ｔｅ５０、Ｃｕ１３．６Ｖ８６．４、Ｚｎ３２Ｓｂ６８、Ｂｉ１０Ｔｅ９０、Ｓｎ７４Ｐｂ２６、Ｓｎ２５Ｐｂ７５、Ｓｎ５０Ｐｂ５０選択した。またエッチング層をスパッタリング法にて作製するターゲットとしてＳｉ３Ｎ４を選択した。
【０２３１】
まず５０ｍｍφのガラス平板基板上にエッチング層を、Ｓｉ３Ｎ４ターゲットを用いて下記表８中の条件で厚さ３００ｎｍ成膜した。続いて熱反応型レジスト層を、Ｍｏ５０Ｎｂ５０ターゲットを用いて下記表９中の条件で成膜した。他の熱反応型レジスト層に関しても、同様に、表９の条件で膜厚３００ｎｍのエッチング層を成膜し、その後、表９の条件で熱反応型レジスト層を成膜した。
【０２３２】
以上のように成膜したレジスト層を実施例１３と同様に露光した。続いて、上記露光機によって露光された熱反応型レジストの現像を行った。現像に関しても、実施例１３と同様にして、下記表９に示す条件で行った。
【０２３３】
このように現像された熱反応型レジストを、ＳＥＭ（走査型電子顕微鏡）にて表面形状と断面形状を観察したところ、表１０に示す開口幅（ｎｍ）と深さ（ｎｍ）がパターンとして形成されていた。
【０２３４】
次に、得られた熱反応型レジストをマスクとしてエッチング層のドライエッチングを行った。ドライエッチングは、下記表１０に記載するエッチングガスを用い、処理ガス圧を５Ｐａ、処理電力を４００Ｗ、処理時間１０分の条件で行った。エッチング後に再度ＳＥＭ（走査型電子顕微鏡）にて表面形状と断面形状を観察したところ、表１０に示すアスペクト比を有するエッチング層深さ（ｎｍ）の均一な微細パターンが観察され、エッチング層がマスクの幅形状を反映してパターンが形成されていた。
【０２３５】
これらパターンが付与された基板から熱反応型レジストのみを剥離したものをモールドとして用いて、ＵＶ硬化樹脂を使って表面形状をフィルムに転写させたところ、ほぼモールドを反転した形状がフィルム上に転写された。
【０２３６】
（実施例１６）
熱反応型レジスト層をスパッタリング法にて作製するターゲットとしてＧａ５０Ｓｂ５０を選択した。またエッチング層をスパッタリング法にて作製するターゲットとしてＳｉＯ２を選択した。
【０２３７】
ここでは、実施例１５で用いた平板基材の代わりにスリーブ状基板（内径５８ｍｍφ、外径６０ｍｍφのＡｌ製中空円筒）を用いた。成膜中は、膜を均一に堆積させるために、スリーブを回転させてスパッタリングを行った。
【０２３８】
このように準備されたスリーブを、下記条件で露光した。
露光用半導体レーザー波長：４０５ｎｍ
レンズ開口数：０．８５
露光レーザーパワー：１ｍＷ〜１０ｍＷ
送りピッチ：１５０ｎｍ〜３５０ｎｍ
回転速度：７００ｒｐｍ
【０２３９】
続いて、上記露光機によって露光された熱反応型レジストの現像を行った。現像に関しても、実施例１５と同様に実施した。次に、得られた熱反応型レジストをマスクとしてエッチング層のドライエッチングを実施した。ドライエッチングは、実施例１５と同様の条件で行った。エッチング中は、エッチングを均一に行うためスリーブを回転させて行った。その後、スリーブから熱反応型レジスト層のみを剥離したものをモールドとして用いて、ＵＶ硬化樹脂を使って表面形状をフィルムに転写させた。
【０２４０】
このようにして得られたフィルムを、ＳＥＭ（走査型電子顕微鏡）にて表面形状と断面形状を観察したところ、実施例１５で得られた値と同じ結果が得られ、ほぼモールドを反転した均一な微細パターン形状がフィルム上に転写された。
【０２４１】
【表９】
0005600339.tif 000010
【０２４２】
【表１０】
0005600339.tif 000011
【産業上の利用可能性】
【０２４３】
本発明に係る熱反応型レジスト材料は、フロン系ガスのドライエッチングに対して高い耐性をもつため、深い溝を形成するマスクとして機能することで溝の深いパターン形状を形成することができる、すなわち、アスペクト比を自由に選択できることで、光学設計の自由度が広がる。
【図１】
0005600339.tif 000012
【図２】
0005600339.tif 000013
【図３】
0005600339.tif 000014
【図４】
0005600339.tif 000015
【図５】
0005600339.tif 000016
【図６】
0005600339.tif 000017
【図７】
0005600339.tif 000018
【図８】
0005600339.tif 000019
【図９】
0005600339.tif 000020